(57)【要約】本発明は、（Ａ）少なくとも１種のジオールと少なくとも１種のジカルボン酸及び／又はそのジアルキルエステルとの、金属触媒の存在下での反応によって製造された少なくとも１種のポリエステル、（Ｂ）少なくとも１種の適当なリン含有酸及び少なくとも１種の適当な塩基性有機化合物、例えばヒンダードアミン光安定剤からなる塩、（Ｃ）少なくとも１種の紫外線吸収性化合物及び任意に、少なくとも１種のフェノール系酸化防止剤からなるポリマー組成物に関する。本発明の第二態様は、（Ａ）少なくとも１種のジオールと少なくとも１種のジカルボン酸及び／又はそのジアルキルエステルとの、金属触媒の存在下での反応によって製造された少なくとも１種のポリエステル、（Ｂ）少なくとも１種の適当なリン含有酸及び少なくとも１種の適当な塩基性有機化合物からなる塩、（Ｃ）少なくとも１種の紫外線吸収性化合物及び任意に、少なくとも１種のフェノール系酸化防止剤並びに（Ｄ）少なくとも１種のポリカーボネートのブレンドに関する。【特許請求の範囲】
【請求項１】
（Ａ）少なくとも１種のジオールと少なくとも１種のジカルボン酸又はそのジアルキルエステルとの、金属触媒の存在下での反応によって製造された少なくとも１種のポリエステル、
（Ｂ）１種又はそれ以上の酸性リン含有化合物と１種又はそれ以上の窒素を含有する塩基性有機化合物との反応によって製造された少なくとも１種の塩並びに
（Ｃ）少なくとも１種の紫外線吸収剤及び任意に、少なくとも１種のフェノール系酸化防止剤
を含んでなるポリマー組成物。
【請求項２】
酸性リン含有化合物が、式：
【化１】
2006519916.tif 000023
（式中、Ｒ1及びＲ2は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
ｎは、２〜５００であり、そして
Ｘは、水素及びヒドロキシから選択される）
を有する化合物から選択され、そして塩基性有機化合物が式：
【化２】
2006519916.tif 000024
【化３】
2006519916.tif 000025
【化４】
2006519916.tif 000026
【化５】
2006519916.tif 000027
【化６】
2006519916.tif 000028
［式中、Ｒ1及びＲ2は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
Ｒ3、Ｒ4及びＲ5は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され（但し、Ｒ3、Ｒ4及びＲ5の少なくとも１個は、水素以外の置換基である）、Ｒ3及びＲ4又はＲ4及びＲ5は、一団となって、それらが結合している窒素原子と共に環を形成する二価の基を表すことができ、
Ｒ6、Ｒ7、Ｒ8及びＲ9は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
Ｒ10は、水素、−ＯＲ6、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ11は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール、アリール、−Ｙ1−Ｒ3又は式：
【化７】
2006519916.tif 000029
を有するスクシンイミド基から選択され、
Ｒ12は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、そして式（４）の窒素含有化合物の芳香族環上の２、３又は４位に位置することができ、
−Ｎ（Ｒ3）（Ｒ4）基は、式（５）の窒素含有化合物のピリジン環の２、３又は４位に位置することができ、
−ＣＯ2Ｒ3及びＲ1基は、式（６）の窒素含有化合物のピリジン環の２、３、４、５、６位の何れかに位置することができ、
Ｌ1は、Ｃ2〜Ｃ22−アルキレン、−（ＣＨ2ＣＨ2−Ｙ1）1-3−ＣＨ2ＣＨ2−、Ｃ3〜Ｃ8−シクロアルキレン、アリーレン又は−ＣＯ−Ｌ2−ＯＣ−から選択された二価の結合基であり、
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選択され、
Ｙ1は、−ＯＣ（Ｏ）−、−ＮＨＣ（Ｏ）−、−Ｏ−、−Ｓ−又は−Ｎ（Ｒ1）−から選択され、
Ｙ2は、−Ｏ−又は−Ｎ（Ｒ1）−から選択され、
Ｒ13及びＲ14は、独立に、−Ｏ−Ｒ2及び−Ｎ（Ｒ2）2から選択され、
Ｚは、約２０以下の正の整数であり、
ｍ１は、０〜約１０から選択され、
ｎ１は、２〜約１２から選択された正の整数であり、
Ｒ15及びＲ16は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール、アリール及び基Ａ（但し、基Ａは、下記の構造：
【化８】
2006519916.tif 000030
基Ａ構造（式中、★は、結合の位置を指定する）
から選択される）から選択される］
を有する化合物から選択され、そして、酸性リン含有化合物中のリン原子の数の、塩基性有機化合物中の塩基性窒素原子の数に対する比は、約０．０５〜約２であり、並びに
（Ｃ）式：
【化９】
2006519916.tif 000031
【化１０】
2006519916.tif 000032
【化１１】
2006519916.tif 000033
【化１２】
2006519916.tif 000034
【化１３】
2006519916.tif 000035
［式中、Ｒ17、Ｒ18及びＲ19は、独立に、水素、ヒドロキシ、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル及びＯＲ22から選択され、
Ｒ20及びＲ21は、独立に、水素及び−ＳＯ3Ｒ23から選択され、
Ｒ22は、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ23は、水素、ナトリウム、カリウム、リチウム、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ24及びＲ25は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ26及びＲ28は、独立に、水素、ハロゲン、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ27は、−（ＣＨ2ＣＨ2−Ｙ1）N2−ＣＨ2ＣＨ2−Ｒ29及び式：
【化１４】
2006519916.tif 000036
を有する基から選択され、
Ｒ29は、水素、ヒドロキシ及び−ＣＯ2Ｒ30から選択され、
Ｒ30は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、アリール及びヘテロアリールから選択され、
Ｒ31及びＲ32は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ33、Ｒ34、Ｒ35、Ｒ36、Ｒ37及びＲ38は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ39は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル及び−ＯＲ30から選択され、
Ｒ40及びＲ41は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ42は、−（ＣＨ2ＣＨ2−Ｙ1）N2−Ｒ29であり、
Ｒ43は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル及び−Ｒ44から選択され、
Ｒ44は、式：
【化１５】
2006519916.tif 000037
を有する基であり、
Ｒ45、Ｒ46及びＲ47は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル及び−Ｒ44から選択され、そしてＲ45、Ｒ46又はＲ47の少なくとも１個は−Ｒ44であり、
Ｌ1は、Ｃ2〜Ｃ22−アルキレン、−（ＣＨ2ＣＨ2−Ｙ1）1-3−ＣＨ2ＣＨ2−、Ｃ3〜Ｃ8−シクロアルキレン、アリーレン又は−ＣＯ−Ｌ2−ＯＣ−から選択された二価の結合基であり、
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選択され、
Ｙ1は、−ＯＣ（Ｏ）−、−ＮＨＣ（Ｏ）−、−Ｏ−、−Ｓ−又は−Ｎ（Ｒ1）−から選択され、
Ｎ２は、１〜約２０から選択された正の整数であり、そして
Ｎ３は、１〜４の正の整数である］
を有する化合物から選択された、少なくとも１種の紫外線吸収剤及び任意に、少なくとも１種のフェノール系酸化防止剤を含む請求項１に記載のポリマー組成物。
【請求項３】
成分（Ａ）のポリエステルが、
（１）少なくとも５０モル％のテレフタル酸残基を含む二酸残基及び
（２）少なくとも５０モル％の、エチレングリコール残基、シクロヘキサンジメタノール残基又はこれらの混合物を含むジオール残基を含んでなり、二酸残基の合計が１００モル％に等しく、そしてジオール残基の合計がまた、１００モル％に等しい請求項２に記載のポリマー組成物。
【請求項４】
成分（Ａ）のポリエステルが、
（１）少なくとも５０モル％のテレフタル酸残基からなる二酸残基及び
（２）少なくとも５０モル％の、エチレングリコール残基、シクロヘキサンジメタノール残基又はこれらの混合物からなるジオール残基からなり、そして約２００ｐｐｍｗ以下のＴｉ、Ｃｏ及び／又はＭｎ残基を含有し、二酸残基の合計が１００モル％に等しく、そしてジオール残基の合計がまた、１００モル％に等しい請求項３に記載のポリマー組成物。
【請求項５】
（Ａ）（１）少なくとも５０モル％のテレフタル酸残基を含む二酸残基及び
（２）少なくとも５０モル％の、エチレングリコール残基、シクロヘキサンジメタノール残基又はこれらの混合物を含むジオール残基を含んでなり、そして約１０〜約２００ｐｐｍｗのＴｉ、Ｃｏ及び／又はＭｎ残基を含有する少なくとも１種のポリエステル（但し、二酸残基の合計が１００モル％に等しく、そしてジオール残基の合計がまた、１００モル％に等しい）並びに
（Ｂ）組成物の全重量基準で約０．０１〜約０．２５重量％の、亜リン酸、リン酸及びポリリン酸から選択された１種又はそれ以上のリン含有化合物と、窒素を含有し、そして式：
【化１６】
2006519916.tif 000038
【化１７】
2006519916.tif 000039
【化１８】
2006519916.tif 000040
【化１９】
2006519916.tif 000041
［式中、Ｒ1及びＲ2は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
Ｒ3及びＲ4は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され（但し、Ｒ3及びＲ4の少なくとも１個は、水素以外の置換基である）、Ｒ3及びＲ4は、一団となって、それらが結合している窒素原子と共に環を形成する二価の基を表すことができ、
Ｒ6、Ｒ7、Ｒ8及びＲ9は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
Ｒ10は、水素、−ＯＲ6、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ11は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール、アリール、−Ｙ1−Ｒ3又は式：
【化２０】
2006519916.tif 000042
を有するスクシンイミド基から選択され、
Ｌ1は、Ｃ2〜Ｃ22−アルキレン、−（ＣＨ2ＣＨ2−Ｙ1）1-3−ＣＨ2ＣＨ2−、Ｃ3〜Ｃ8−シクロアルキレン、アリーレン又は−ＣＯ−Ｌ2−ＯＣ−から選択された二価の結合基であり、
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選択され、
Ｙ1は、−ＯＣ（Ｏ）−、−ＮＨＣ（Ｏ）−、−Ｏ−、−Ｓ−又は−Ｎ（Ｒ1）−から選択され、
Ｙ2は、−Ｏ−又は−Ｎ（Ｒ1）−から選択され、
Ｚは、約２０以下の正の整数であり、
ｍ１は、０〜約１０から選択され、
ｎ１は、２〜約１２から選択された正の整数であり、
Ｒ15及びＲ16は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール、アリール及び基Ａ（但し、基Ａは、下記の構造：
【化２１】
2006519916.tif 000043
基Ａ構造（式中、★は、結合の位置を指定する）
から選択される）から選択され、
Ｒ15及びＲ16の少なくとも１個は、また、基Ａである］
を有する１種又はそれ以上の塩基性有機化合物との反応（但し、酸性リン含有化合物中のリン原子の数の、塩基性有機化合物中の塩基性窒素原子の数に対する比は、約０．２５〜約１．１である）によって製造された少なくとも１種の塩並びに
（Ｃ）式：
【化２２】
2006519916.tif 000044
【化２３】
2006519916.tif 000045
［式中、Ｒ1は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
Ｒ17、Ｒ18及びＲ19は、独立に、水素、ヒドロキシ、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル及びＯＲ22から選択され、
Ｒ20及びＲ21は、独立に、水素及び−ＳＯ3Ｒ23から選択され、
Ｒ22は、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ23は、水素、ナトリウム、カリウム、リチウム、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ24及びＲ25は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ26及びＲ28は、独立に、水素、ハロゲン、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ27は、−（ＣＨ2ＣＨ2−Ｙ1）N2−ＣＨ2ＣＨ2−Ｒ29及び式：
【化２４】
2006519916.tif 000046
を有する基から選択され、
Ｒ29は、水素、ヒドロキシ及び−ＣＯ2Ｒ30から選択され、
Ｒ30は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、アリール及びヘテロアリールから選択され、
Ｒ31及びＲ32は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ33、Ｒ34、Ｒ35、Ｒ36、Ｒ37及びＲ38は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ39は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル及び−ＯＲ30から選択され、
Ｒ40及びＲ41は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｙ1は、−ＯＣ（Ｏ）−、−ＮＨＣ（Ｏ）−、−Ｏ−、−Ｓ−又は−Ｎ（Ｒ1）−から選択され、
Ｎ２は、１〜約２０から選択された正の整数である］
を有する化合物から選択された少なくとも１種の紫外線吸収剤を含んでなるポリマー組成物。
【請求項６】
成分（Ａ）のポリエステルが、２５℃で６０／４０重量比のフェノール／テトラクロロエタン中で測定された、約０．４〜１．２ｄＬ／ｇのインヘレント粘度を有し、そして
（１）約８０〜１００モル％のテレフタル酸残基及び約０〜２０モル％のイソフタル酸残基を含む二酸残基並びに
（２）約４０〜１００モル％の１，４−シクロヘキサンジメタノール残基及び約０〜６０モル％のエチレングリコール残基を含むジオール残基を含んでなり（但し、二酸残基の合計は、１００モル％に等しく、そしてジオール残基の合計はまた、１００モル％に等しい）、そして成分（Ｂ）が、組成物の全重量基準で約０．０５〜約０．１５重量％の、亜リン酸と式（２）、（３）、（７）、（８）、（９）、（１２）、（１３）、（１４）、（１５）、（１６）、（１７）、（１８）及び（１９）（式中、Ｒ10は、水素又はアルキルである）の塩基性有機化合物との反応から誘導された少なくとも１種の塩を含み、そして酸性リン含有化合物中のリン原子の数の、塩基性有機化合物中の塩基性窒素原子の数に対する比が約０．２５〜約１．１である請求項５に記載の組成物。
【請求項７】
成分（Ａ）のポリエステルが、２５℃で６０／４０重量比のフェノール／テトラクロロエタン中で測定された、約０．４〜０．８ｄＬ／ｇのインヘレント粘度を有し、そして
（１）約８０〜１００モル％のテレフタル酸残基及び約０〜２０モル％のイソフタル酸残基を含む二酸残基並びに
（２）約５５〜８０モル％の１，４−シクロヘキサンジメタノール残基及び２０〜約４５モル％のエチレングリコール残基を含むジオール残基を含んでなる（但し、二酸残基の合計は、１００モル％に等しく、そしてジオール残基の合計はまた、１００モル％に等しい）請求項６に記載の組成物。
【請求項８】
成分（Ａ）のポリエステルが、２５℃で６０／４０重量比のフェノール／テトラクロロエタン中で測定された、約０．４〜０．８ｄＬ／ｇのインヘレント粘度を有し、そして（１）約６５〜８３モル％のテレフタル酸残基及び約３５〜１７モル％のイソフタル酸残基を含む二酸残基並びに（２）約８０〜１００モル％の１，４−シクロヘキサンジメタノール残基及び０〜約２０モル％のエチレングリコール残基を含むジオール残基を含み（但し、二酸残基の合計は、１００モル％に等しく、そしてジオール残基の合計はまた、１００モル％に等しい）、そして成分（Ｂ）が、組成物の全重量基準で約０．０５〜約０．１５重量％の、亜リン酸と式（２）、（３）、（７）、（８）、（９）、（１２）、（１３）、（１４）、（１５）、（１６）、（１７）、（１８）及び（１９）（式中、Ｒ10は、水素又はアルキルである）の塩基性有機化合物との反応から誘導された少なくとも１種の塩を含み、そして酸性リン含有化合物中のリン原子の数の、塩基性有機化合物中の塩基性窒素原子の数に対する比が約０．２５〜約１．１である請求項５に記載の組成物。
【請求項９】
成分（Ａ）のポリエステルが、２５℃で６０／４０重量比のフェノール／テトラクロロエタン中で測定された、約０．４〜０．８ｄＬ／ｇのインヘレント粘度を有し、そして
（１）約７０〜８０モル％のテレフタル酸残基及び約３０〜２０モル％のイソフタル酸残基を含む二酸残基並びに
（２）約９０〜１００モル％の１，４−シクロヘキサンジメタノール残基及び０〜約１０モル％のエチレングリコール残基を含むジオール残基を含んでなる（但し、二酸残基の合計は、１００モル％に等しく、そしてジオール残基の合計はまた、１００モル％に等しい）請求項８に記載の組成物。
【請求項１０】
成分（Ａ）のポリエステルが、２５℃で６０／４０重量比のフェノール／テトラクロロエタン中で測定された、約０．４〜０．８ｄＬ／ｇのインヘレント粘度を有し、そして
（１）約８０〜１００モル％のテレフタル酸残基及び約０〜２０モル％のイソフタル酸残基を含む二酸残基並びに
（２）約８０〜１００モル％の１，４−シクロヘキサンジメタノール残基及び０〜約２０モル％のエチレングリコール残基を含むジオール残基を含んでなり（但し、二酸残基の合計は、１００モル％に等しく、そしてジオール残基の合計はまた、１００モル％に等しい）請求項６に記載の組成物。
【請求項１１】
成分（Ａ）のポリエステルが、２５℃で６０／４０重量比のフェノール／テトラクロロエタン中で測定された、約０．４〜０．８ｄＬ／ｇのインヘレント粘度を有し、そして
（１）約９０〜１００モル％のテレフタル酸残基及び約０〜１０モル％のイソフタル酸残基を含む二酸残基並びに
（２）約９０〜１００モル％の１，４−シクロヘキサンジメタノール残基及び０〜約１０モル％のエチレングリコール残基を含むジオール残基を含んでなる（但し、二酸残基の合計は、１００モル％に等しく、そしてジオール残基の合計はまた、１００モル％に等しい）請求項１０に記載の組成物。
【請求項１２】
（Ａ）２５℃で６０／４０重量比のフェノール／テトラクロロエタン中で測定された、約０．４〜１．２ｄＬ／ｇのインヘレント粘度を有し、そして
（１）少なくとも５０モル％のテレフタル酸残基を含む二酸残基及び
（２）少なくとも５０モル％の、エチレングリコール残基、シクロヘキサンジメタノール残基又はこれらの混合物を含むジオール残基を含んでなり、そして約１０〜約２００ｐｐｍｗのＴｉ、Ｃｏ及び／又はＭｎ残基を含有する少なくとも１種のポリエステル（但し、二酸残基の合計が１００モル％に等しく、そしてジオール残基の合計がまた、１００モル％に等しい）並びに
（Ｂ）組成物の全重量基準で約０．０１〜約０．２５重量％の、亜リン酸と、窒素を含有し、そして式：
【化２５】
2006519916.tif 000047
【化２６】
2006519916.tif 000048
【化２７】
2006519916.tif 000049
［式中、Ｒ1及びＲ2は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
Ｒ3及びＲ4は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され（但し、Ｒ3及びＲ4の少なくとも１個は、水素以外の置換基である）、Ｒ3及びＲ4は、一団となって、それらが結合している窒素原子と共に環を形成する二価の基を表すことができ、
Ｒ6、Ｒ7、Ｒ8及びＲ9は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
Ｒ10は、水素、−ＯＲ6、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｌ1は、Ｃ2〜Ｃ22−アルキレン、−（ＣＨ2ＣＨ2−Ｙ1）1-3−ＣＨ2ＣＨ2−、Ｃ3〜Ｃ8−シクロアルキレン、アリーレン又は−ＣＯ−Ｌ2−ＯＣ−から選択された二価の結合基であり、
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選択され、
Ｙ1は、−ＯＣ（Ｏ）−、−ＮＨＣ（Ｏ）−、−Ｏ−、−Ｓ−又は−Ｎ（Ｒ1）−から選択され、
Ｙ2は、−Ｏ−又は−Ｎ（Ｒ1）−から選択され、
Ｚは、約２０以下の正の整数であり、
ｍ１は、０〜約１０から選択され、
ｎ１は、２〜約１２から選択された正の整数であり、
Ｒ15及びＲ16は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール、アリール及び基Ａ（但し、基Ａは、下記の構造：
【化２８】
2006519916.tif 000050
基Ａ構造（式中、★は、結合の位置を指定する）
から選択される）から選択され、
Ｒ15及びＲ16の少なくとも１個は、また、基Ａである］
を有する１種又はそれ以上の塩基性有機化合物との反応（但し、酸性リン含有化合物中のリン原子の数の、塩基性有機化合物中の塩基性窒素原子の数に対する比は、約０．２５〜約１．１である）によって製造された少なくとも１種の塩並びに
（Ｃ）式：
【化２９】
2006519916.tif 000051
［式中、Ｒ24及びＲ25は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ26及びＲ28は、独立に、水素、ハロゲン、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ30は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、アリール及びヘテロアリールから選択され、
Ｒ31及びＲ32は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ33、Ｒ34、Ｒ35、Ｒ36、Ｒ37及びＲ38は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ39は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル及び−ＯＲ30から選択され、
Ｒ40及びＲ41は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択される］
を有する化合物から選択された少なくとも１種の紫外線吸収剤を含んでなるポリマー組成物。
【請求項１３】
成分（Ａ）のポリエステルが、２５℃で６０／４０重量比のフェノール／テトラクロロエタン中で測定された、約０．４〜０．８ｄＬ／ｇのインヘレント粘度を有し、そして
（１）約８０〜１００モル％のテレフタル酸残基及び約０〜２０モル％のイソフタル酸残基を含む二酸残基並びに
（２）約５５〜８０モル％の１，４−シクロヘキサンジメタノール残基及び２０〜約４５モル％のエチレングリコール残基を含むジオール残基を含んでなり（但し、二酸残基の合計は、１００モル％に等しく、そしてジオール残基の合計はまた、１００モル％に等しい）、そして成分（Ｂ）が、組成物の全重量基準で約０．０５〜約０．１５重量％の、請求項１２に於いて定義された少なくとも１種の塩（式中、Ｒ10は、水素又はアルキルである）を含み、そして亜リン酸中のリン原子の数の、塩基性有機化合物中の塩基性窒素原子の数に対する比が、約０．２５〜約１．１である請求項１２に記載の組成物。
【請求項１４】
成分（Ａ）のポリエステルが、２５℃で６０／４０重量比のフェノール／テトラクロロエタン中で測定された、約０．４〜０．８ｄＬ／ｇのインヘレント粘度を有し、そして
（１）約７０〜８０モル％のテレフタル酸残基及び約３０〜２０モル％のイソフタル酸残基を含む二酸残基並びに
（２）約９０〜１００モル％の１，４−シクロヘキサンジメタノール残基及び０〜約１０モル％のエチレングリコール残基を含むジオール残基を含んでなり（但し、二酸残基の合計は、１００モル％に等しく、そしてジオール残基の合計はまた、１００モル％に等しい）、そして成分（Ｂ）が、組成物の全重量基準で約０．０５〜約０．１５重量％の、請求項１２に於いて定義された少なくとも１種の塩（式中、Ｒ10は、水素又はアルキルである）を含んでなり、そして亜リン酸中のリン原子の数の、塩基性有機化合物中の塩基性窒素原子の数に対する比が、約０．２５〜約１．１である請求項１２に記載の組成物。
【請求項１５】
成分（Ａ）のポリエステルが、２５℃で６０／４０重量比のフェノール／テトラクロロエタン中で測定された、約０．４〜０．８ｄＬ／ｇのインヘレント粘度を有し、そして
（１）約９０〜１００モル％のテレフタル酸残基及び約０〜１０モル％のイソフタル酸残基を含む二酸残基並びに
（２）約９０〜１００モル％の１，４−シクロヘキサンジメタノール残基及び０〜約１０モル％のエチレングリコール残基を含むジオール残基を含んでなり（但し、二酸残基の合計は、１００モル％に等しく、そしてジオール残基の合計はまた、１００モル％に等しい）、そして成分（Ｂ）が、組成物の全重量基準で約０．０５〜約０．１５重量％の、請求項１２に於いて定義された少なくとも１種の塩（式中、Ｒ10は、水素又はアルキルである）を含み、そして亜リン酸中のリン原子の数の、塩基性有機化合物中の塩基性窒素原子の数に対する比が、約０．２５〜約１．１である請求項１２に記載の組成物。
【請求項１６】
（Ａ）２５℃で６０／４０重量比のフェノール／テトラクロロエタン中で測定された、約０．４〜１．２ｄＬ／ｇのインヘレント粘度を有し、そして
（１）少なくとも５０モル％のテレフタル酸残基を含む二酸残基及び
（２）少なくとも５０モル％の、エチレングリコール残基、シクロヘキサンジメタノール残基又はこれらの混合物を含むジオール残基を含んでなり、そして約１０〜約２００ｐｐｍｗのＴｉ、Ｃｏ及び／又はＭｎ残基を含有する少なくとも１種のポリエステル（但し、二酸残基の合計が１００モル％に等しく、そしてジオール残基の合計がまた、１００モル％に等しい）並びに
（Ｂ）組成物の全重量基準で約０．０５〜約０．１５重量％の、亜リン酸と、窒素を含有し、そして式：
【化３０】
2006519916.tif 000052
［式中、Ｒ1は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
Ｒ3及びＲ4は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され（但し、Ｒ3及びＲ4の少なくとも１個は、水素以外の置換基である）、Ｒ3及びＲ4は、一団となって、それらが結合している窒素原子と共に環を形成する二価の基を表すことができ、
Ｒ6、Ｒ7、Ｒ8及びＲ9は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
Ｒ10は、水素又はＣ1〜Ｃ22−アルキルから選択され、
Ｌ1は、Ｃ2〜Ｃ22−アルキレン、−（ＣＨ2ＣＨ2−Ｙ1）1-3−ＣＨ2ＣＨ2−、Ｃ3〜Ｃ8−シクロアルキレン、アリーレン又は−ＣＯ−Ｌ2−ＯＣ−から選択された二価の結合基であり、
Ｚは、約２０以下の正の整数であり、
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選択され、
Ｙ1は、−ＯＣ（Ｏ）−、−ＮＨＣ（Ｏ）−、−Ｏ−、−Ｓ−又は−Ｎ（Ｒ1）−から選択される］
を有する１種又はそれ以上の塩基性有機化合物との反応によって製造された少なくとも１種の塩並びに
（Ｃ）式：
【化３１】
2006519916.tif 000053
［式中、Ｒ30は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、アリール及びヘテロアリールから選択され、
Ｒ33、Ｒ34、Ｒ35、Ｒ36、Ｒ37及びＲ38は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ39は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル及び−ＯＲ30から選択される］
を有する化合物から選択された少なくとも１種の紫外線吸収剤を含んでなり、そして亜リン酸中のリン原子の数の、塩基性有機化合物中の窒素原子の数に対する比が約０．２〜約０．６であるポリマー組成物。
【請求項１７】
成分（Ａ）のポリエステルが、２５℃で６０／４０重量比のフェノール／テトラクロロエタン中で測定された、約０．４〜０．８ｄＬ／ｇのインヘレント粘度を有し、そして
（１）約８０〜１００モル％のテレフタル酸残基及び約０〜２０モル％のイソフタル酸残基を含む二酸残基並びに
（２）約５５〜８０モル％の１，４−シクロヘキサンジメタノール残基及び２０〜約４５モル％のエチレングリコール残基を含むジオール残基を含んでなり（但し、二酸残基の合計は、１００モル％に等しく、そしてジオール残基の合計はまた、１００モル％に等しい）、そして成分（Ｂ）が、組成物の全重量基準で約０．０５〜約０．１５重量％の、請求項１６に於いて定義された少なくとも１種の塩（式中、Ｒ6＝Ｒ7＝Ｒ8＝Ｒ9＝Ｒ10＝メチルであり、Ｌ1はヘキサメチレンであり、そして（Ｒ3）（Ｒ4）Ｎ−は一団となって、モルホリノ基を表す）を含む請求項１６に記載の組成物。
【請求項１８】
成分（Ａ）のポリエステルが、２５℃で６０／４０重量比のフェノール／テトラクロロエタン中で測定された、約０．４〜０．８ｄＬ／ｇのインヘレント粘度を有し、そして
（１）約７０〜８０モル％のテレフタル酸残基及び約３０〜２０モル％のイソフタル酸残基を含む二酸残基並びに
（２）約９０〜１００モル％の１，４−シクロヘキサンジメタノール残基及び０〜約１０モル％のエチレングリコール残基を含むジオール残基を含んでなり（但し、二酸残基の合計は、１００モル％に等しく、そしてジオール残基の合計はまた、１００モル％に等しい）、そして成分（Ｂ）が、組成物の全重量基準で約０．０５〜約０．１５重量％の、請求項１６に於いて定義された少なくとも１種の塩（式中、Ｒ6＝Ｒ7＝Ｒ8＝Ｒ9＝Ｒ10＝メチルであり、Ｌ1はヘキサメチレンであり、そして（Ｒ3）（Ｒ4）Ｎ−は一団となって、モルホリノ基を表す）を含む請求項１６に記載の組成物。
【請求項１９】
成分（Ａ）のポリエステルが、２５℃で６０／４０重量比のフェノール／テトラクロロエタン中で測定された、約０．４〜０．８ｄＬ／ｇのインヘレント粘度を有し、そして
（１）約９０〜１００モル％のテレフタル酸残基及び約０〜１０モル％のイソフタル酸残基からなる二酸残基並びに
（２）約９０〜１００モル％の１，４−シクロヘキサンジメタノール残基及び０〜約１０モル％のエチレングリコール残基からなるジオール残基を含み（但し、二酸残基の合計は、１００モル％に等しく、そしてジオール残基の合計はまた、１００モル％に等しい）請求項１６に記載の組成物。
【請求項２０】
式（２５）の紫外線吸収性化合物が、Ｒ17＝Ｒ18＝Ｒ19＝Ｒ20＝水素及びＲ19＝−ＯＣ8Ｈ17によって定義される請求項１６、１７、１８及び１９の何れか１項に記載のポリマー組成物。
【請求項２１】
（Ａ）少なくとも１種のジオールと少なくとも１種のジカルボン酸又はそのジアルキルエステルとの、金属触媒の存在下での反応によって製造された少なくとも１種のポリエステル、（Ｂ）１種又はそれ以上の酸性リン含有化合物と１種又はそれ以上の窒素を含有する塩基性有機化合物との反応によって製造された少なくとも１種の塩、（Ｃ）少なくとも１種の紫外線吸収剤及び任意に、少なくとも１種のフェノール系酸化防止剤並びに（Ｄ）少なくとも１種のポリカーボネートを含んでなるポリマー組成物。
【請求項２２】
酸性リン含有化合物が、式：
【化３２】
2006519916.tif 000054
（式中、Ｒ1及びＲ2は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
ｎは、２〜５００であり、そして
Ｘは、水素及びヒドロキシから選択される）
を有する化合物から選択され、そして塩基性有機化合物が、式：
【化３３】
2006519916.tif 000055
【化３４】
2006519916.tif 000056
【化３５】
2006519916.tif 000057
【化３６】
2006519916.tif 000058
【化３７】
2006519916.tif 000059
［式中、Ｒ1及びＲ2は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
Ｒ3、Ｒ4及びＲ5は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され（但し、Ｒ3、Ｒ4及びＲ5の少なくとも１個は、水素以外の置換基である）、Ｒ3及びＲ4又はＲ4及びＲ5は、一団となって、それらが結合している窒素原子と共に環を形成する二価の基を表すことができ、
Ｒ6、Ｒ7、Ｒ8及びＲ9は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
Ｒ10は、水素、−ＯＲ6、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ11は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール、アリール、−Ｙ1−Ｒ3又は式：
【化３８】
2006519916.tif 000060
を有するスクシンイミド基から選択され、
Ｒ12は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、そして式（４）の窒素含有化合物の芳香族環上の２、３又は４位に位置することができ、
−Ｎ（Ｒ3）（Ｒ4）基は、式（５）の窒素含有化合物のピリジン環の２、３又は４位に位置することができ、
−ＣＯ2Ｒ3及びＲ1基は、式（６）の窒素含有化合物のピリジン環の２、３、４、５、６位の何れかに位置することができ、
Ｌ1は、Ｃ2〜Ｃ22−アルキレン、−（ＣＨ2ＣＨ2−Ｙ1）1-3−ＣＨ2ＣＨ2−、Ｃ3〜Ｃ8−シクロアルキレン、アリーレン又は−ＣＯ−Ｌ2−ＯＣ−から選択された二価の結合基であり、
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選択され、
Ｙ1は、−ＯＣ（Ｏ）−、−ＮＨＣ（Ｏ）−、−Ｏ−、−Ｓ−又は−Ｎ（Ｒ1）−から選択され、
Ｙ2は、−Ｏ−又は−Ｎ（Ｒ1）−から選択され、
Ｒ13及びＲ14は、独立に、−Ｏ−Ｒ2及び−Ｎ（Ｒ2）2から選択され、
Ｚは、約２０以下の正の整数であり、
ｍ１は、０〜約１０から選択され、
ｎ１は、２〜約１２から選択された正の整数であり、
Ｒ15及びＲ16は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール、アリール及び基Ａ（但し、基Ａは、下記の構造：
【化３９】
2006519916.tif 000061
基Ａ構造（式中、★は、結合の位置を指定する）
から選択される）から選択され、
Ｒ15及びＲ16の少なくとも一つは基Ａでもある］
を有する化合物から選択され、そして、酸性リン含有化合物中のリン原子の数の、塩基性有機化合物中の塩基性窒素原子の数に対する比は、約０．０５〜約２であり、並びに
（Ｃ）式：
【化４０】
2006519916.tif 000062
【化４１】
2006519916.tif 000063
【化４２】
2006519916.tif 000064
【化４３】
2006519916.tif 000065
【化４４】
2006519916.tif 000066
［式中、Ｒ17、Ｒ18及びＲ19は、独立に、水素、ヒドロキシ、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル及びＯＲ22から選択され、
Ｒ20及びＲ21は、独立に、水素及び−ＳＯ3Ｒ23から選択され、
Ｒ22は、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ23は、水素、ナトリウム、カリウム、リチウム、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ24及びＲ25は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ26及びＲ28は、独立に、水素、ハロゲン、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ27は、−（ＣＨ2ＣＨ2−Ｙ1）N2−ＣＨ2ＣＨ2−Ｒ29及び式：
【化４５】
2006519916.tif 000067
を有する基から選択され、
Ｒ29は、水素、ヒドロキシ及び−ＣＯ2Ｒ30から選択され、
Ｒ30は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、アリール及びヘテロアリールから選択され、
Ｒ31及びＲ32は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ33、Ｒ34、Ｒ35、Ｒ36、Ｒ37及びＲ38は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ39は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル及び−ＯＲ30から選択され、
Ｒ40及びＲ41は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ42は、−（ＣＨ2ＣＨ2−Ｙ1）N2−Ｒ29であり、
Ｒ43は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル及び−Ｒ44から選択され、
Ｒ44は、式：
【化４６】
2006519916.tif 000068
を有する基であり、
Ｒ45、Ｒ46及びＲ47は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル及び−Ｒ44から選択され、そしてＲ45、Ｒ46又はＲ47の少なくとも１個は−Ｒ44であり、
Ｌ1は、Ｃ2〜Ｃ22−アルキレン、−（ＣＨ2ＣＨ2−Ｙ1）1-3−ＣＨ2ＣＨ2−、Ｃ3〜Ｃ8−シクロアルキレン、アリーレン又は−ＣＯ−Ｌ2−ＯＣ−から選択された二価の結合基であり、
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選択され、
Ｙ1は、−ＯＣ（Ｏ）−、−ＮＨＣ（Ｏ）−、−Ｏ−、−Ｓ−又は−Ｎ（Ｒ1）−から選択され、
Ｎ２は、１〜約２０から選択された正の整数であり、そして
Ｎ３は、１〜４の正の整数である］
を有する化合物から選択された、少なくとも１種の紫外線吸収剤及び／又はフェノール系酸化防止剤からなる請求項２１に記載のポリマー組成物。
【請求項２３】
成分（Ａ）のポリエステルが、
（１）少なくとも５０モル％のテレフタル酸残基を含む二酸残基及び
（２）少なくとも５０モル％の、エチレングリコール残基、シクロヘキサンジメタノール残基又はこれらの混合物を含むジオール残基を含んでなり、二酸残基の合計が１００モル％に等しく、そしてジオール残基の合計がまた、１００モル％に等しい請求項２２に記載のポリマー組成物。
【請求項２４】
成分（Ａ）のポリエステルが、
（１）少なくとも５０モル％のテレフタル酸残基を含む二酸残基及び
（２）少なくとも５０モル％の、エチレングリコール残基、シクロヘキサンジメタノール残基又はこれらの混合物を含むジオール残基からなり、そして約２００ｐｐｍｗ以下のＴｉ、Ｃｏ及び／又はＭｎ残基を含有し、二酸残基の合計が１００モル％に等しく、そしてジオール残基の合計がまた、１００モル％に等しい請求項２３に記載のポリマー組成物。
【請求項２５】
（Ａ）（１）少なくとも５０モル％のテレフタル酸残基を含む二酸残基及び
（２）少なくとも５０モル％の、エチレングリコール残基、シクロヘキサンジメタノール残基又はこれらの混合物を含むジオール残基を含んでなり、そして約１０〜約２００ｐｐｍｗのＴｉ、Ｃｏ及び／又はＭｎ残基を含有する少なくとも１種のポリエステル（但し、二酸残基の合計が１００モル％に等しく、そしてジオール残基の合計がまた、１００モル％に等しい）並びに
（Ｂ）組成物の全重量基準で約０．０１〜約０．２５重量％の、亜リン酸、リン酸及びポリリン酸から選択された１種又はそれ以上のリン含有化合物と、窒素を含有し、そして式：
【化４７】
2006519916.tif 000069
【化４８】
2006519916.tif 000070
【化４９】
2006519916.tif 000071
【化５０】
2006519916.tif 000072
［式中、Ｒ1及びＲ2は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
Ｒ3及びＲ4は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され（但し、Ｒ3及びＲ4の少なくとも１個は、水素以外の置換基である）、Ｒ3及びＲ4は、一団となって、それらが結合している窒素原子と共に環を形成する二価の基を表すことができ、
Ｒ6、Ｒ7、Ｒ8及びＲ9は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
Ｒ10は、水素、−ＯＲ6、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ11は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール、アリール、−Ｙ1−Ｒ3又は式：
【化５１】
2006519916.tif 000073
を有するスクシンイミド基から選択され、
Ｌ1は、Ｃ2〜Ｃ22−アルキレン、−（ＣＨ2ＣＨ2−Ｙ1）1-3−ＣＨ2ＣＨ2−、Ｃ3〜Ｃ8−シクロアルキレン、アリーレン又は−ＣＯ−Ｌ2−ＯＣ−から選択された二価の結合基であり、
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選択され、
Ｙ1は、−ＯＣ（Ｏ）−、−ＮＨＣ（Ｏ）−、−Ｏ−、−Ｓ−又は−Ｎ（Ｒ1）−から選択され、
Ｙ2は、−Ｏ−又は−Ｎ（Ｒ1）−から選択され、
Ｚは、約２０以下の正の整数であり、
ｍ１は、０〜約１０から選択され、
ｎ１は、２〜約１２から選択された正の整数であり、
Ｒ15及びＲ16は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール、アリール及び基Ａ（但し、基Ａは、下記の構造：
【化５２】
2006519916.tif 000074
基Ａ構造（式中、★は、結合の位置を指定する）
から選択される）から選択され、
Ｒ15及びＲ16の少なくとも１個は、また、基Ａである］
を有する１種又はそれ以上の塩基性有機化合物との反応（但し、酸性リン含有化合物中のリン原子の数の、塩基性有機化合物中の塩基性窒素原子の数に対する比は、約０．２５〜約１．１である）によって製造された少なくとも１種の塩並びに
（Ｃ）式：
【化５３】
2006519916.tif 000075
【化５４】
2006519916.tif 000076
［式中、Ｒ1は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
Ｒ17、Ｒ18及びＲ19は、独立に、水素、ヒドロキシ、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル及びＯＲ22から選択され、
Ｒ20及びＲ21は、独立に、水素及び−ＳＯ3Ｒ23から選択され、
Ｒ22は、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ23は、水素、ナトリウム、カリウム、リチウム、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ24及びＲ25は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ26及びＲ28は、独立に、水素、ハロゲン、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ27は、−（ＣＨ2ＣＨ2−Ｙ1）N2−ＣＨ2ＣＨ2−Ｒ29及び式：
【化５５】
2006519916.tif 000077
を有する基から選択され、
Ｒ29は、水素、ヒドロキシ及び−ＣＯ2Ｒ30から選択され、
Ｒ30は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、アリール及びヘテロアリールから選択され、
Ｒ31及びＲ32は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ33、Ｒ34、Ｒ35、Ｒ36、Ｒ37及びＲ38は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ39は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル及び−ＯＲ30から選択され、
Ｒ40及びＲ41は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｙ1は、−ＯＣ（Ｏ）−、−ＮＨＣ（Ｏ）−、−Ｏ−、−Ｓ−又は−Ｎ（Ｒ1）−から選択され、
Ｎ２は、１〜約２０から選択された正の整数である］
を有する化合物から選択された少なくとも１種の紫外線吸収剤並びに
（Ｄ）少なくとも１種のポリカーボネート
を含んでなるポリマー組成物。
【請求項２６】
成分（Ａ）のポリエステルが、２５℃で６０／４０重量比のフェノール／テトラクロロエタン中で測定された、約０．４〜１．２ｄＬ／ｇのインヘレント粘度を有し、そして
（１）約８０〜１００モル％のテレフタル酸残基及び約０〜２０モル％のイソフタル酸残基を含む二酸残基並びに
（２）約４０〜１００モル％の１，４−シクロヘキサンジメタノール残基及び約０〜６０モル％のエチレングリコール残基を含むジオール残基を含んでなり（但し、二酸残基の合計は、１００モル％に等しく、そしてジオール残基の合計はまた、１００モル％に等しい）、そして成分（Ｂ）が、組成物の全重量基準で約０．０５〜約０．１５重量％の、亜リン酸と式（２）、（３）、（７）、（８）、（９）、（１２）、（１３）、（１４）、（１５）、（１６）、（１７）、（１８）及び（１９）（式中、Ｒ10は、水素又はアルキルである）の塩基性有機化合物との反応から誘導された少なくとも１種の塩からなり、そして酸性リン含有化合物中のリン原子の数の、塩基性有機化合物中の塩基性窒素原子の数に対する比が、約０．２５〜約１．１である請求項２５に記載の組成物。
【請求項２７】
成分（Ａ）のポリエステルが、２５℃で６０／４０重量比のフェノール／テトラクロロエタン中で測定された、約０．４〜０．８ｄＬ／ｇのインヘレント粘度を有し、そして
（１）約８０〜１００モル％のテレフタル酸残基及び約０〜２０モル％のイソフタル酸残基を含む二酸残基並びに
（２）約５５〜８０モル％の１，４−シクロヘキサンジメタノール残基及び２０〜約４５モル％のエチレングリコール残基を含むジオール残基を含んでなる（但し、二酸残基の合計は、１００モル％に等しく、そしてジオール残基の合計はまた、１００モル％に等しい）請求項２６に記載の組成物。
【請求項２８】
成分（Ａ）のポリエステルが、２５℃で６０／４０重量比のフェノール／テトラクロロエタン中で測定された、約０．４〜０．８ｄＬ／ｇのインヘレント粘度を有し、そして（１）約６５〜８３モル％のテレフタル酸残基及び約３５〜１７モル％のイソフタル酸残基を含む二酸残基並びに（２）約８０〜１００モル％の１，４−シクロヘキサンジメタノール残基及び０〜約２０モル％のエチレングリコール残基を含むジオール残基を含んでなり（但し、二酸残基の合計は、１００モル％に等しく、そしてジオール残基の合計はまた、１００モル％に等しい）、そして成分（Ｂ）が、組成物の全重量基準で約０．０５〜約０．１５重量％の、亜リン酸と式（２）、（３）、（７）、（８）、（９）、（１２）、（１３）、（１４）、（１５）、（１６）、（１７）、（１８）及び（１９）（式中、Ｒ10は、水素又はアルキルである）の塩基性有機化合物との反応から誘導された少なくとも１種の塩からなり、そして酸性リン含有化合物中のリン原子の数の、塩基性有機化合物中の塩基性窒素原子の数に対する比が、約０．２５〜約１．１である請求項２５に記載の組成物。
【請求項２９】
成分（Ａ）のポリエステルが、２５℃で６０／４０重量比のフェノール／テトラクロロエタン中で測定された、約０．４〜０．８ｄＬ／ｇのインヘレント粘度を有し、そして
（１）約７０〜８０モル％のテレフタル酸残基及び約３０〜２０モル％のイソフタル酸残基を含む二酸残基並びに
（２）約９０〜１００モル％の１，４−シクロヘキサンジメタノール残基及び０〜約１０モル％のエチレングリコール残基を含むジオール残基を含んでなる（但し、二酸残基の合計は、１００モル％に等しく、そしてジオール残基の合計はまた、１００モル％に等しい）請求項２８に記載の組成物。
【請求項３０】
成分（Ａ）のポリエステルが、２５℃で６０／４０重量比のフェノール／テトラクロロエタン中で測定された、約０．４〜０．８ｄＬ／ｇのインヘレント粘度を有し、そして
（１）約８０〜１００モル％のテレフタル酸残基及び約０〜２０モル％のイソフタル酸残基を含む二酸残基並びに
（２）約８０〜１００モル％の１，４−シクロヘキサンジメタノール残基及び０〜約２０モル％のエチレングリコール残基を含むジオール残基を含んでなる（但し、二酸残基の合計は、１００モル％に等しく、そしてジオール残基の合計はまた、１００モル％に等しい）請求項２６に記載の組成物。
【請求項３１】
成分（Ａ）のポリエステルが、２５℃で６０／４０重量比のフェノール／テトラクロロエタン中で測定された、約０．４〜０．８ｄＬ／ｇのインヘレント粘度を有し、そして
（１）約９０〜１００モル％のテレフタル酸残基及び約０〜１０モル％のイソフタル酸残基を含む二酸残基並びに
（２）約９０〜１００モル％の１，４−シクロヘキサンジメタノール残基及び０〜約１０モル％のエチレングリコール残基を含むジオール残基を含んでなる（但し、二酸残基の合計は、１００モル％に等しく、そしてジオール残基の合計はまた、１００モル％に等しい）請求項３０に記載の組成物。
【請求項３２】
（Ａ）２５℃で６０／４０重量比のフェノール／テトラクロロエタン中で測定された、約０．４〜１．２ｄＬ／ｇのインヘレント粘度を有し、そして
（１）少なくとも５０モル％のテレフタル酸残基を含む二酸残基及び
（２）少なくとも５０モル％の、エチレングリコール残基、シクロヘキサンジメタノール残基又はこれらの混合物を含むジオール残基を含んでなり、そして約１０〜約２００ｐｐｍｗのＴｉ、Ｃｏ及び／又はＭｎ残渣を含有する少なくとも１種のポリエステル（但し、二酸残基の合計が１００モル％に等しく、そしてジオール残基の合計がまた、１００モル％に等しい）並びに
（Ｂ）組成物の全重量基準で約０．０１〜約０．２５重量％の、亜リン酸と、窒素を含有し、そして式：
【化５６】
2006519916.tif 000078
【化５７】
2006519916.tif 000079
【化５８】
2006519916.tif 000080
［式中、Ｒ1及びＲ2は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
Ｒ3及びＲ4は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され（但し、Ｒ3及びＲ4の少なくとも１個は、水素以外の置換基である）、Ｒ3及びＲ4は、一団となって、それらが結合している窒素原子と共に環を形成する二価の基を表すことができ、
Ｒ6、Ｒ7、Ｒ8及びＲ9は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
Ｒ10は、水素、−ＯＲ6、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｌ1は、Ｃ2〜Ｃ22−アルキレン、−（ＣＨ2ＣＨ2−Ｙ1）1-3−ＣＨ2ＣＨ2−、Ｃ3〜Ｃ8−シクロアルキレン、アリーレン又は−ＣＯ−Ｌ2−ＯＣ−から選択された二価の結合基であり、
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選択され、
Ｙ1は、−ＯＣ（Ｏ）−、−ＮＨＣ（Ｏ）−、−Ｏ−、−Ｓ−又は−Ｎ（Ｒ1）−から選択され、
Ｙ2は、−Ｏ−又は−Ｎ（Ｒ1）−から選択され、
Ｚは、約２０以下の正の整数であり、
ｍ１は、０〜約１０から選択され、
ｎ１は、２〜約１２から選択された正の整数であり、
Ｒ15及びＲ16は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール、アリール及び基Ａ（但し、基Ａは、下記の構造：
【化５９】
2006519916.tif 000081
基Ａ構造（式中、★は、結合の位置を指定する）
から選択される）から選択され、
Ｒ15及びＲ16の少なくとも１個は、また、基Ａである］
を有する１種又はそれ以上の塩基性有機化合物との反応（但し、酸性リン含有化合物中のリン原子の数の、塩基性有機化合物中の塩基性窒素原子の数に対する比は、約０．２５〜約１．１である）によって製造された少なくとも１種の塩並びに
（Ｃ）式：
【化６０】
2006519916.tif 000082
［式中、Ｒ24及びＲ25は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ26及びＲ28は、独立に、水素、ハロゲン、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ30は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、アリール及びヘテロアリールから選択され、
Ｒ31及びＲ32は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ33、Ｒ34、Ｒ35、Ｒ36、Ｒ37及びＲ38は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ39は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル及び−ＯＲ30から選択され、
Ｒ40及びＲ41は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択される］
を有する化合物から選択された少なくとも１種の紫外線吸収剤並びに
（Ｄ）少なくとも１種のポリカーボネート
を含んでなるポリマー組成物。
【請求項３３】
成分（Ａ）のポリエステルが、２５℃で６０／４０重量比のフェノール／テトラクロロエタン中で測定された、約０．４〜０．８ｄＬ／ｇのインヘレント粘度を有し、そして
（１）約８０〜１００モル％のテレフタル酸残基及び約０〜２０モル％のイソフタル酸残基を含む二酸残基並びに
（２）約５５〜８０モル％の１，４−シクロヘキサンジメタノール残基及び２０〜約４５モル％のエチレングリコール残基を含むジオール残基を含んでなり（但し、二酸残基の合計は、１００モル％に等しく、そしてジオール残基の合計はまた、１００モル％に等しい）、そして成分（Ｂ）が、組成物の全重量基準で約０．０５〜約０．１５重量％の、請求項１２に於いて定義された少なくとも１種の塩（式中、Ｒ10は、水素又はアルキルである）を含んでなり、そして亜リン酸中のリン原子の数の、塩基性有機化合物中の塩基性窒素原子の数に対する比が、約０．２５〜約１．１である請求項３２に記載の組成物。
【請求項３４】
成分（Ａ）のポリエステルが、２５℃で６０／４０重量比のフェノール／テトラクロロエタン中で測定された、約０．４〜０．８ｄＬ／ｇのインヘレント粘度を有し、そして
（１）約７０〜８０モル％のテレフタル酸残基及び約３０〜２０モル％のイソフタル酸残基を含む二酸残基並びに
（２）約９０〜１００モル％の１，４−シクロヘキサンジメタノール残基及び０〜約１０モル％のエチレングリコール残基を含むジオール残基を含んでなり（但し、二酸残基の合計は、１００モル％に等しく、そしてジオール残基の合計はまた、１００モル％に等しい）、そして成分（Ｂ）が、組成物の全重量基準で約０．０５〜約０．１５重量％の、請求項１２に於いて定義された少なくとも１種の塩（式中、Ｒ10は、水素又はアルキルである）を含んでなり、そして亜リン酸中のリン原子の数の、塩基性有機化合物中の塩基性窒素原子の数に対する比が、約０．２５〜約１．１である請求項３２に記載の組成物。
【請求項３５】
成分（Ａ）のポリエステルが、２５℃で６０／４０重量比のフェノール／テトラクロロエタン中で測定された、約０．４〜０．８ｄＬ／ｇのインヘレント粘度を有し、そして
（１）約９０〜１００モル％のテレフタル酸残基及び約０〜１０モル％のイソフタル酸残基を含む二酸残基並びに
（２）約９０〜１００モル％の１，４−シクロヘキサンジメタノール残基及び０〜約１０モル％のエチレングリコール残基を含むジオール残基を含んでなり（但し、二酸残基の合計は、１００モル％に等しく、そしてジオール残基の合計はまた、１００モル％に等しい）、そして成分（Ｂ）が、組成物の全重量基準で約０．０５〜約０．１５重量％の、請求項１２に於いて定義された少なくとも１種の塩（式中、Ｒ10は、水素又はアルキルである）からなり、そして亜リン酸中のリン原子の数の、塩基性有機化合物中の塩基性窒素原子の数に対する比が、約０．２５〜約１．１である請求項３２に記載の組成物。
【請求項３６】
（Ａ）２５℃で６０／４０重量比のフェノール／テトラクロロエタン中で測定された、約０．４〜１．２ｄＬ／ｇのインヘレント粘度を有し、そして
（１）少なくとも５０モル％のテレフタル酸残基を含む二酸残基及び
（２）少なくとも５０モル％の、エチレングリコール残基、シクロヘキサンジメタノール残基又はこれらの混合物を含むジオール残基を含んでなり、そして約１０〜約２００ｐｐｍｗのＴｉ、Ｃｏ及び／又はＭｎ残基を含有する少なくとも１種のポリエステル（但し、二酸残基の合計が１００モル％に等しく、そしてジオール残基の合計がまた、１００モル％に等しい）並びに
（Ｂ）組成物の全重量基準で約０．０５〜約０．１５重量％の、亜リン酸と、窒素を含有し、そして式：
【化６１】
2006519916.tif 000083
［式中、Ｒ1は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
Ｒ3及びＲ4は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され（但し、Ｒ3及びＲ4の少なくとも１個は、水素以外の置換基である）、Ｒ3及びＲ4は、一団となって、それらが結合している窒素原子と共に環を形成する二価の基を表すことができ、
Ｒ6、Ｒ7、Ｒ8及びＲ9は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
Ｒ10は、水素又はＣ1〜Ｃ22−アルキルから選択され、
Ｌ1は、Ｃ2〜Ｃ22−アルキレン、−（ＣＨ2ＣＨ2−Ｙ1）1-3−ＣＨ2ＣＨ2−、Ｃ3〜Ｃ8−シクロアルキレン、アリーレン又は−ＣＯ−Ｌ2−ＯＣ−から選択された二価の結合基であり、
Ｚは、約２０以下の正の整数であり、
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選択され、
Ｙ1は、−ＯＣ（Ｏ）−、−ＮＨＣ（Ｏ）−、−Ｏ−、−Ｓ−又は−Ｎ（Ｒ1）−から選択される］
を有する１種又はそれ以上の塩基性有機化合物との反応によって製造された少なくとも１種の塩並びに
（Ｃ）式：
【化６２】
2006519916.tif 000084
［式中、Ｒ30は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、アリール及びヘテロアリールから選択され、
Ｒ33、Ｒ34、Ｒ35、Ｒ36、Ｒ37及びＲ38は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ39は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル及び−ＯＲ30から選択される］
を有する化合物から選択された少なくとも１種の紫外線吸収剤、但し、亜リン酸中のリン原子の数の、塩基性有機化合物中の窒素原子の数に対する比が、約０．２〜約０．６である、並びに
（Ｄ）少なくとも１種のポリカーボネート
を含んでなるポリマー組成物。
【請求項３７】
成分（Ａ）のポリエステルが、２５℃で６０／４０重量比のフェノール／テトラクロロエタン中で測定された、約０．４〜０．８ｄＬ／ｇのインヘレント粘度を有し、そして
（１）約８０〜１００モル％のテレフタル酸残基及び約０〜２０モル％のイソフタル酸残基を含む二酸残基並びに
（２）約５５〜８０モル％の１，４−シクロヘキサンジメタノール残基及び２０〜約４５モル％のエチレングリコール残基を含むジオール残基を含んでなり（但し、二酸残基の合計は、１００モル％に等しく、そしてジオール残基の合計はまた、１００モル％に等しい）、そして成分（Ｂ）が、組成物の全重量基準で約０．０５〜約０．１５重量％の、請求項１６に於いて定義された少なくとも１種の塩（式中、Ｒ6＝Ｒ7＝Ｒ8＝Ｒ9＝Ｒ10＝メチルであり、Ｌ1はヘキサメチレンであり、そして（Ｒ3）（Ｒ4）Ｎ−は一団となって、モルホリノ基を表す）を含む請求項３６に記載の組成物。
【請求項３８】
成分（Ａ）のポリエステルが、２５℃で６０／４０重量比のフェノール／テトラクロロエタン中で測定された、約０．４〜０．８ｄＬ／ｇのインヘレント粘度を有し、そして（１）約７０〜８０モル％のテレフタル酸残基及び約３０〜２０モル％のイソフタル酸残基からなる二酸残基並びに（２）約９０〜１００モル％の１，４−シクロヘキサンジメタノール残基及び０〜約１０モル％のエチレングリコール残基からなるジオール残基からなり（但し、二酸残基の合計は、１００モル％に等しく、そしてジオール残基の合計はまた、１００モル％に等しい）、そして成分（Ｂ）が、組成物の全重量基準で約０．０５〜約０．１５重量％の、請求項１６に於いて定義された少なくとも１種の塩（式中、Ｒ6＝Ｒ7＝Ｒ8＝Ｒ9＝Ｒ10＝メチルであり、Ｌ1はヘキサメチレンであり、そして（Ｒ3）（Ｒ4）Ｎ−は一団となって、モルホリノ基を表す）を含んでなる請求項３６に記載の組成物。
【請求項３９】
成分（Ａ）のポリエステルが、２５℃で６０／４０重量比のフェノール／テトラクロロエタン中で測定された、約０．４〜０．８ｄＬ／ｇのインヘレント粘度を有し、そして
（１）約９０〜１００モル％のテレフタル酸残基及び約０〜１０モル％のイソフタル酸残基を含む二酸残基並びに
（２）約９０〜１００モル％の１，４−シクロヘキサンジメタノール残基及び０〜約１０モル％のエチレングリコール残基を含むジオール残基を含んでなる（但し、二酸残基の合計は、１００モル％に等しく、そしてジオール残基の合計はまた、１００モル％に等しい）請求項３６に記載の組成物。
【請求項４０】
式（２５）の紫外線吸収性化合物がＲ17＝Ｒ18＝Ｒ19＝Ｒ20＝水素及びＲ19＝−ＯＣ8Ｈ17によって定義される請求項３６、３７、３８及び３９の何れか１項に記載のポリマー組成物。
【発明の詳細な説明】
【技術分野】
【０００１】
本発明は、（Ａ）少なくとも１種のジオールと少なくとも１種のジカルボン酸又はそのジアルキルエステルとの、金属触媒の存在下での反応によって製造された少なくとも１種のポリエステル、（Ｂ）少なくとも１種の適当なリン含有酸及び少なくとも１種の適当な塩基性有機化合物、例えば、ヒンダードアミン光安定剤からなる塩、（Ｃ）少なくとも１種の紫外線吸収性化合物及び任意に、少なくとも１種のフェノール系酸化防止剤並びに（Ｄ）任意に、少なくとも１種のポリカーボネートを含んでなるポリマー組成物に関する。
【背景技術】
【０００２】
ポリエステル及びポリエステル−ポリカーボネート組成物中の金属触媒残渣の失活方法は、当該技術分野で公知である。しかしながら、このような残渣の改良された失活方法を見出すことが望ましい。また、より大きい加水分解安定性を有する組成物を提供し、プロセス装置に対して害が少なく、より良い色及び色に於けるより少ないバッチ毎の変動を与える、触媒残渣の失活方法を見出すことが望ましい。
【０００３】
ある種のリン含有化合物が、金属触媒残渣を失活させるために有用であることが、当該技術分野で公知である。例えば、特許文献１、特許文献２、特許文献３、特許文献４、特許文献５、特許文献６、特許文献７及び特許文献８が参照される。このようなリン含有化合物の例には、リン酸、ある種の有機リン化合物、例えばジステアリルペンタエリトリトールジホスファイト、リン酸一、二及び三水素化合物又はリン酸二エステル及び三エステル化合物、亜リン酸エステル化合物、ある種の無機リン化合物、例えばリン酸一ナトリウム、リン酸亜鉛又はリン酸カルシウム、リン酸水素ポリ（エチレン）(poly(ethylene)hydrogen phosphate)、元素状硫黄と組合せて使用される亜リン酸塩及びリン酸塩、リン酸シリル、硫化金属又は硫酸金属と組合せて使用されるリン化合物が含まれる。特許文献９には、金属触媒残渣を失活させるために、ヒドロキシ−又はアミノ−置換カルボン酸、例えばサリチル酸メチル、マレイン酸、グリシン又は酒石酸ジブチルを使用することが開示されている。特許文献１０には、金属触媒残渣を失活させるために、デヒドロ酢酸及びヒドロキシ芳香族化合物、例えばｏ−ヒドロキシベンゾフェノンを使用することが開示されている。特許文献１１に記載されているように、ポリエステル及びポリカーボネートブレンドの色を改良するために、マンニトールのようなある種のポリオールを使用できることも公知である。
【０００４】
特許文献１２には、熱硬化性樹脂アクリル及びアルキド被覆（又は塗料）を安定化するための、２，２，６，６−テトラアルキルピペリジンヒンダードアミン光安定剤（ＨＡＬＳ）及び／又はそれらの付加塩と、トリアジン紫外線吸収剤との組合せが開示されている。特許文献１３には、ある種のポリマー組成物を安定化するために、非ポリマー性２，２，６，６−テトラアルキルピペリジンＨＡＬＳ及び／又はそれらの酸付加塩と、トリアジン紫外線吸収剤とを組合せることの有用性が開示されている。特許文献１４には、約５０〜約５，０００ｐｐｍの少なくとも１種のオルトヒドロキシルトリス−アリールトリアジン光吸収剤及び約５００ｐｐｍ〜約１．２５％の、少なくとも約５００の分子量を有する少なくとも１種のオリゴマー性、ポリマー性又は高分子量ＨＡＬＳからなるポリマー安定化システム（但し、ＨＡＬＳのトリアジン光吸収剤に対する重量比は、約３：１〜約２０：１である）の使用が開示されている。
【０００５】
これらのリン含有化合物のある種、例えばリン酸、亜リン酸及びポリリン酸は、プロセス装置と反応して、暗色のポリマーを生成することができ、そして黒色の微小片又は粒子の生成に至ることができる。この暗色は、プロセス装置の腐食に起因するものであると信じられる。ポリマー組成物への強酸の付加は、また、酸触媒作用加水分解の結果として、加水分解安定性を低下させる。更に、ホスファイト酸化防止剤は、酸性種に加水分解され、それによってプロセス装置を腐食するか又はポリマー組成物の加水分解安定性を低下させることができる。金属触媒残渣及び他の金属不純物を失活させ、それによってポリエステル−ポリカーボネート組成物の色を改良し、プロセス装置の腐食を減少させ、そしてエステル交換反応を抑制することができる、添加物又は添加物の混合物を提供することが望ましい。
【０００６】
【特許文献１】米国特許第３，２１８，３７２号明細書（Ｏｋａｍｕｒａ等）
【特許文献２】米国特許第４，５３２，２９０号明細書（Ｊａｑｕｉｓｓ等）
【特許文献３】米国特許第４，０８８，７０９号明細書（Ｓｅｙｍｏｕｒ等）
【特許文献４】米国特許第４，４０１，８０４号明細書（Ｗｏｏｔｅｎ等）
【特許文献５】米国特許第５，９２２，８１６号明細書（Ｈａｍｉｌｔｏｎ）
【特許文献６】欧州特許第０５４３１２５号明細書（Ｖａｎ  Ｈｅｌｍｏｎｄ）
【特許文献７】欧州特許第０２９４８６２号明細書（Ｖｅｒｈｏｅｖｅｎ）
【特許文献８】欧州特許第０２９５７３０号明細書（Ｖｅｒｈｏｅｖｅｎ）
【特許文献９】米国特許第４，４５２，９３３号明細書（Ｒｕｓｓｅｌｌ）
【特許文献１０】米国特許第４，４５２，９３２号明細書（Ｂｒｕｎｅｌｌｅ）
【特許文献１１】欧州特許第０２７２４１７号明細書（Ｎｅｌｓｏｎ）
【特許文献１２】米国特許第４，６１９，９５６号明細書
【特許文献１３】米国特許第５，７１４，５３０号明細書
【特許文献１４】米国特許第６，０５１，１６４号明細書
【発明の開示】
【課題を解決するための手段】
【０００７】
本発明者らは、紫外線吸収剤及び任意にフェノール系酸化防止剤を含有する、ポリエステル及びポリエステルとポリカーボネートとのブレンド中に、ある種の塩が存在すると、改良された色を示し、プロセス装置に対して害が少なく、そして色に於けるより少ないバッチ毎の変動を与えるポリマー組成物になることを見出した。本発明に於いて有用な塩は、適当な無機酸、例えば亜リン酸と、適当な塩基性有機化合物、例えばヒンダードアミン光安定剤（ＨＡＬＳ）との反応生成物である。
【０００８】
従って、本発明は、
（Ａ）少なくとも１種のジオールと少なくとも１種のジカルボン酸又はそのジアルキルエステルとの、金属触媒の存在下での反応によって製造された少なくとも１種のポリエステル、
（Ｂ）１種又はそれ以上の酸性リン含有化合物と１種又はそれ以上の窒素を含有する塩基性有機化合物との反応によって製造された少なくとも１種の塩、
（Ｃ）少なくとも１種の紫外線吸収性化合物及び任意に、少なくとも１種のフェノール系酸化防止剤並びに
（Ｄ）任意に、少なくとも１種のポリカーボネート
を含んでなるポリマー組成物を提供する。
【発明を実施するための最良の形態】
【０００９】
本発明は、
（Ａ）少なくとも１種のジオールと少なくとも１種のジカルボン酸又はそのジアルキルエステルとの、金属触媒の存在下での反応によって製造された少なくとも１種のポリエステル並びに
（Ｂ）１種又はそれ以上の酸性リン含有化合物と１種又はそれ以上の好ましくは窒素を含有する塩基性有機化合物との反応によって製造された塩、但し、リン含有化合物は、式：
【００１０】
【化１】
2006519916.tif 000002
【００１１】
（式中、Ｒ1及びＲ2は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
ｎは、２〜５００であり、そして
Ｘは、水素及びヒドロキシから選択される）
を有する化合物から選択され、そして塩基性有機化合物は、式：
【００１２】
【化２】
2006519916.tif 000003
【００１３】
【化３】
2006519916.tif 000004
【００１４】
【化４】
2006519916.tif 000005
【００１５】
【化５】
2006519916.tif 000006
【００１６】
【化６】
2006519916.tif 000007
【００１７】
【化７】
2006519916.tif 000008
【００１８】
［式中、Ｒ1及びＲ2は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
Ｒ3、Ｒ4及びＲ5は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され（但し、Ｒ3、Ｒ4及びＲ5の少なくとも１個は、水素以外の置換基である）、Ｒ3及びＲ4又はＲ4及びＲ5は、一団となって、それらが結合している窒素原子と共に環、例えばモルホリノ、ピペリジノ等を形成する二価の基を表すことができ、
Ｒ6、Ｒ7、Ｒ8及びＲ9は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
Ｒ10は、水素、−ＯＲ6、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ11は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール、アリール、−Ｙ1−Ｒ3又は式：
【００１９】
【化８】
2006519916.tif 000009
【００２０】
を有するスクシンイミド基から選択され、
Ｒ12は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、そして式（４）の窒素含有化合物の芳香族環上の２、３又は４位に位置することができ、
−Ｎ（Ｒ3）（Ｒ4）基は、式（５）の窒素含有化合物のピリジン環の２、３又は４位に位置することができ、
−ＣＯ2Ｒ3及びＲ1基は、式（６）の窒素含有化合物のピリジン環の２、３、４、５、６位の何れかに位置することができ、
Ｌ1は、Ｃ2〜Ｃ22−アルキレン、−（ＣＨ2ＣＨ2−Ｙ1）1-3−ＣＨ2ＣＨ2−、Ｃ3〜Ｃ8−シクロアルキレン、アリーレン又は−ＣＯ−Ｌ2−ＯＣ−から選択された二価の結合基であり、
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選択され、
Ｙ1は、−ＯＣ（Ｏ）−、−ＮＨＣ（Ｏ）−、−Ｏ−、−Ｓ−又は−Ｎ（Ｒ1）−から選択され、
Ｙ2は、−Ｏ−又は−Ｎ（Ｒ1）−から選択され、
Ｒ13及びＲ14は、独立に、−Ｏ−Ｒ2及び−Ｎ（Ｒ2）2から選択され、
Ｚは、約２０以下、好ましくは約６以下の正の整数であり、
ｍ１は、０〜約１０から選択され、
ｎ１は、２〜約１２から選択された正の整数であり、
Ｒ15及びＲ16は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール、アリール及び基Ａ（但し、基Ａは、下記の構造：
【００２１】
【化９】
2006519916.tif 000010
基Ａ構造（式中、★は、結合の位置を指定する）
【００２２】
から選択される）から選択され、
Ｒ15及びＲ16の少なくとも１個は、また、基Ａである］
を有する化合物から選択され、そして、酸性リン含有化合物中のリン原子の数の、塩基性有機化合物中の塩基性窒素原子の数に対する比は、約０．０５〜約２、好ましくは約０．２５〜約１．１であり、並びに
（Ｃ）式：
【００２３】
【化１０】
2006519916.tif 000011
【００２４】
【化１１】
2006519916.tif 000012
【００２５】
【化１２】
2006519916.tif 000013
【００２６】
【化１３】
2006519916.tif 000014
【００２７】
【化１４】
2006519916.tif 000015
【００２８】
［式中、Ｒ1は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
Ｒ17、Ｒ18及びＲ19は、独立に、水素、ヒドロキシ、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル及びＯＲ22から選択され、
Ｒ20及びＲ21は、独立に、水素及び−ＳＯ3Ｒ23から選択され、
Ｒ22は、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ23は、水素、ナトリウム、カリウム、リチウム、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ24及びＲ25は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、そして芳香族環上の３’、４’、５’又は６’位に位置することができ、
Ｒ26及びＲ28は、独立に、水素、ハロゲン、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、そして芳香族環上の４、５、６又は７位に位置することができ、
Ｒ27は、−（ＣＨ2ＣＨ2−Ｙ1）N2−ＣＨ2ＣＨ2−Ｒ29及び式：
【００２９】
【化１５】
2006519916.tif 000016
【００３０】
を有する基から選択され、そして芳香族環上の３’、４’、５’又は６’位に位置することができ、
Ｒ29は、水素、ヒドロキシ及び−ＣＯ2Ｒ30から選択され、
Ｒ30は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、アリール及びヘテロアリールから選択され、
Ｒ31及びＲ32は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ33、Ｒ34、Ｒ35、Ｒ36、Ｒ37及びＲ38は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ39は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル及び−ＯＲ30から選択され、
Ｒ40及びＲ41は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、そしてそれぞれ、芳香族環上の５、５’、６、６’、７、７’、８又は８’位に位置することができ、
Ｒ42は、−（ＣＨ2ＣＨ2−Ｙ1）N2−Ｒ29であり、
Ｒ43は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル及び−Ｒ44から選択され、
Ｒ44は、式：
【００３１】
【化１６】
2006519916.tif 000017
【００３２】
を有する基であり、
Ｒ45、Ｒ46及びＲ47は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル及び−Ｒ44から選択され、そしてＲ45、Ｒ46又はＲ47の少なくとも１個は−Ｒ44であり、
Ｌ1は、Ｃ2〜Ｃ22−アルキレン、−（ＣＨ2ＣＨ2−Ｙ1）1-3−ＣＨ2ＣＨ2−、Ｃ3〜Ｃ8−シクロアルキレン、アリーレン又は−ＣＯ−Ｌ2−ＯＣ−から選択された二価の結合基であり、
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選択され、
Ｙ1は、−ＯＣ（Ｏ）−、−ＮＨＣ（Ｏ）−、−Ｏ−、−Ｓ−又は−Ｎ（Ｒ1）−から選択され、
Ｎ２は、１〜約２０から選択された正の整数であり、
Ｎ３は、１〜４の正の整数である］
を有する化合物から選択された、少なくとも１種の紫外線吸収性化合物及び任意に、少なくとも１種のフェノール系酸化防止剤からなるポリマー組成物を提供する。
【００３３】
Ｒグループ、Ｌグループ、Ｙグループ、Ｚグループ、Ｍグループ又はＮグループが本明細書に於いて定義されるときは常に、特定のグループについての定義は、他の方法で特定されない限り、それが、複数の式又は化合物の種類のために使用されるかどうかにかかわらず、本明細書を通して同じままである。
【００３４】
用語「Ｃ1〜Ｃ22−アルキル」は、１〜２２個の炭素原子を含有し、直鎖又は分岐鎖であってよい、飽和炭化水素基を示す。このようなＣ1〜Ｃ22−アルキル基は、メチル、エチル、プロピル、ブチル、ペンチル、ヘキシル、ヘプチル、オクチル、イソプロピル、イソブチル、ｔｅｒｔ−ブチル、ネオペンチル、２−エチルヘプチル、２−エチルヘキシル等であってよい。用語「置換されたＣ1〜Ｃ22−アルキル」は、ヒドロキシ、ハロゲン、シアノ、アリール、ヘテロアリール、Ｃ3〜Ｃ8−シクロアルキル、置換されたＣ3〜Ｃ8−シクロアルキル、Ｃ1〜Ｃ6−アルコキシ、Ｃ2〜Ｃ6−アルカノイルオキシ等から選択された１個又はそれ以上の置換基によって置換されていてよい、上記のようなＣ1〜Ｃ22−アルキル基を指す。
【００３５】
用語「Ｃ3〜Ｃ8−シクロアルキル」は、炭素数３〜８の脂環式炭化水素基を示すために使用される。用語「置換されたＣ3〜Ｃ8−シクロアルキル」は、Ｃ1〜Ｃ6−アルキル、Ｃ1〜Ｃ6−アルコキシ、ヒドロキシ、ハロゲン等から選択された少なくとも１個の基を含有する、前記詳述したようなＣ3〜Ｃ8−シクロアルキル基を記載するために使用される。
【００３６】
用語「アリール」は、共役芳香族環構造内に６個、１０個又は１４個の炭素原子を含有する芳香族基並びにＣ1〜Ｃ6−アルキル、Ｃ1〜Ｃ6−アルコキシ、フェニル及びＣ1〜Ｃ6−アルキル、Ｃ1〜Ｃ6−アルコキシ、ハロゲン等で置換されたフェニル、Ｃ3〜Ｃ8−シクロアルキル、ハロゲン、ヒドロキシ、シアノ、トリフルオロメチル等から選択された１個又はそれ以上の基によって置換されたこれらの基を示すために使用される。典型的なアリール基には、フェニル、ナフチル、フェニルナフチル、アントリル（アントラセニル）等が含まれる。用語「ヘテロアリール」は、２個〜約１０個の炭素原子と組合せて、硫黄、酸素、窒素又はこれらの組合せから選択された少なくとも１個のヘテロ原子を含有する共役環式基及びアリール基上の可能な置換基として前記した基によって置換されたこれらのヘテロアリール基を記載するために使用される。典型的なヘテロアリール基には、２−及び３−フリル、２−及び３−チエニル、２−及び３−ピロリル、２−、３−及び４−ピリジル、ベンゾチオフェン−２−イル、ベンゾチアゾール−２−イル、ベンゾオキサゾール−２−イル、ベンズイミダゾール−２−イル、１，３，４−オキサジアゾール−２−イル、１，３，４−チアジアゾール−２−イル、１，２，４−チアジアゾール−５−イル、イソチアゾール−５−イル、イミダゾール−２−イル、キノリル等が含まれる。
【００３７】
用語「Ｃ1〜Ｃ6−アルコキシ」及び「Ｃ2〜Ｃ6−アルカノイルオキシ」は、それぞれ基−Ｏ−Ｃ1〜Ｃ6−アルキル及び−ＯＣＯＣ1〜Ｃ6−アルキルを表すために使用され、ここで、「Ｃ1〜Ｃ6−アルキル」は、直鎖又は分岐鎖であってよく、そしてハロゲン、メトキシ、エトキシ、フェニル、ヒドロキシ、アセチルオキシ及びプロピオニルオキシから選択された１個又はそれ以上の基によって更に置換されていてよい、炭素数１〜６の飽和炭化水素を示す。用語「ハロゲン」は、フッ素、塩素、臭素及びヨウ素を表すために使用されるけれども、塩素及び臭素が好ましい。
【００３８】
用語「Ｃ2〜Ｃ22−アルキレン」は、直鎖又は分岐鎖であってよく、そしてヒドロキシ、ハロゲン、Ｃ1〜Ｃ6−アルコキシ、Ｃ2〜Ｃ6−アルカノイルオキシ及びアリールから選択された１個又はそれ以上の置換基によって置換されていてよい、炭素数２〜２２の二価の炭化水素基を示すために使用される。用語「Ｃ3〜Ｃ8−シクロアルキレン」は、炭素数３〜８の二価のシクロ脂肪族基を示すために使用され、そしてこれらは、１個又はそれ以上のＣ1〜Ｃ6−アルキル基によって任意に置換されている。用語「アリーレン」は、１，２−、１，３−及び１，４−フェニレン基を示すために使用され、そしてこれらは、Ｃ1〜Ｃ6−アルキル、Ｃ1〜Ｃ6−アルコキシ及びハロゲンによって任意に置換されている。
【００３９】
本発明によって提供される新規な組成物の成分（Ｂ）の塩は、酸性リン含有化合物と塩基性窒素含有有機化合物とを、適当な方法で一緒にすることによって製造することができる。適当な方法は、酸性リン含有酸と塩基性有機化合物とを接触させることを含む全ての手順である。例えば、酸性リン含有化合物と塩基性窒素含有有機化合物とを、適切な溶媒中に溶解させ、溶液を混合し、続いて反応生成物を沈殿させることができ、リン含有酸と塩基性有機化合物とを溶媒無しで混合すること等ができる。
【００４０】
酸性リン含有化合物中のリン原子の数の、塩基性有機化合物中の塩基性窒素原子の数に対する比は、約０．０５〜約２、好ましくは約０．２５〜約１．１の範囲内であってよい。大過剰の未反応のリン含有酸性化合物を含有する組成物は、コンセントレート製造の間のプロセス装置の腐食を起こしやすく、ポリマーの加水分解安定性への負の影響を有する。
【００４１】
本発明の新規な組成物の成分（Ｂ）を構成する塩又は塩群は、典型的に、組成物の全重量、即ち、成分（Ａ）ポリエステル、この塩並びに存在する任意の追加的成分、例えば、ポリカーボネート、安定剤、顔料及び着色剤の合計重量基準で、約０．０１〜約０．２５重量％の範囲内の濃度で存在する。この範囲内の塩（Ｂ）の濃度は、典型的に、ＵＶ吸収剤及び／又はフェノール系酸化防止剤を含有するポリエステル又はポリエステル−ポリカーボネート組成物の色を改良するために有効である。この塩（群）の濃度は、好ましくは、約０．０５〜０．１５重量％（同じ基準）である。成分（Ａ）のポリエステルは、典型的に、約２００ｐｐｍｗ（重量で１００万分の部）より低い、例えば約１０〜２００ｐｐｍｗの濃度で、触媒金属残渣を含有する。約２０〜１００ｐｐｍｗの金属触媒残渣濃度が、更に典型的である。金属プロセス装置の腐食は、ポリエステル成分（Ａ）中の金属汚染の追加的源泉である。例えば、３０４及び３１６ステンレススチールには、鉄、マンガン、クロム及びニッケルが含有されている。
【００４２】
酸性リン含有化合物は、好ましくは、亜リン酸、リン酸及びポリリン酸であり、最も好ましくは亜リン酸である。
【００４３】
適当な塩基性有機化合物の例には、アルキルアミン、例えばトリエチルアミン及び２，２，６，６−テトラメチルピペリジン、ピリジン及び置換されたピリジン、ピペリジン及び置換されたピペリジン、モルホリン及び置換されたモルホリン等が含まれる。好ましい塩基性有機化合物は、ヒンダードアミン光安定剤（ＨＡＬＳ）、例えば、サイアソルブ(Cyasorb)ＵＶ−３３４６（サイテック・インダストリーズ社(Cytec Industries)ＣＡＳ＃８２４５１−４８−７）、サイアソルブＵＶ−３５２９（サイテック・インダストリーズ社、ＣＡＳ＃１９３０９８−４０−７）、サイアソルブＵＶ−３６４１（サイテック・インダストリーズ社、ＣＡＳ＃１０６９１７−３０−０）、サイアソルブＵＶ−３５８１（サイテック・インダストリーズ社、ＣＡＳ＃７９７２０−１９−７）、サイアソルブＵＶ−３８５３（サイテック・インダストリーズ社、ＣＡＳ＃１６７０７８−０６−０）、サイアソルブＵＶ−３８５３Ｓ（サイテック・インダストリーズ社、ＣＡＳ＃２４８６０−２２−８）、チヌービン(Tinuvin)６２２（チバ・スペシャルティー・ケミカルズ社(Ciba Specialty Chemicals)、ＣＡＳ＃６５４４７−７７−０）、チヌービン７７０（チバ・スペシャルティー・ケミカルズ社、ＣＡＳ＃５２８２９−０７−９）、チヌービン１４４（チバ・スペシャルティー・ケミカルズ社、ＣＡＳ＃６３８４３−８９−０）、チヌービン１２３（チバ・スペシャルティー・ケミカルズ社、ＣＡＳ＃１２９７５７−６７−１）、チマッソルブ(Chimassorb)９４４（チバ・スペシャルティー・ケミカルズ社、ＣＡＳ＃７１８７８−１９−８）、チマッソルブ１１９（チバ・スペシャルティー・ケミカルズ社、ＣＡＳ＃１０６９９０−４３−６）、チマッソルブ２０２０（チバ・スペシャルティー・ケミカルズ社、ＣＡＳ＃１９２２６８−６４−７）、ロウィライト(Lowilite)７６（グレートレイクス・ケミカル社(Great Lakes Chemical Corp.)、ＣＡＳ＃４１５５６−２６−７）、ロウィライト６２（グレートレイクス・ケミカル社、ＣＡＳ＃６５４４７−７７−０）、ロウィライト９４（グレートレイクス・ケミカル社、ＣＡＳ＃７１８７８−１９−８）、ウバシル(Uvasil)２９９ＬＭ（グレートレイクス・ケミカル社、ＣＡＳ＃１８２６３５−９９−０）、ウバシル２９９ＨＭ（グレートレイクス・ケミカル社、ＣＡＳ＃１８２６３５−９９−０）、ダスチブ(Dastib)１０８２（ボクト社(Vocht a.s.)、ＣＡＳ＃１３１２９０−２８−３）、ウビヌル(Uvinul)４０４９Ｈ（ＢＡＳＦ社(BASF Corp.)、ＣＡＳ＃１０９４２３−００−９）、ウビヌル４０５０Ｈ（ＢＡＳＦ社、ＣＡＳ＃１２４１７２−５３−８）、ウビヌル５０５０Ｈ（ＢＡＳＦ社、ＣＡＳ＃１９９２３７−３９−３）、マーク(Mark)ＬＡ５７（旭電化(Asahi Denka Co. Ltd.)、ＣＡＳ＃６４０２２−６１−３）、マークＬＡ５２（旭電化、ＣＡＳ＃９１７８８−８３−９）、マークＬＡ６２（旭電化、ＣＡＳ＃１０７１１９−９１−５）、マークＬＡ６７（旭電化、ＣＡＳ＃１００６３１−４３−４）、マークＬＡ６３（旭電化、ＣＡＳ＃１１５０５５−３０−６）、マークＬＡ６８（旭電化、ＣＡＳ＃１００６３１−４４−５）、ホスタビン(Hostavin)Ｎ２０（クラリアント社(Clariant Corp.)、ＣＡＳ＃９５０７８−４２−５）、ホスタビンＮ２４��クラリアント社、ＣＡＳ＃８５０９９−５１−１、ＣＡＳ＃８５０９９−５０−９）、ホスタビンＮ３０（クラリアント社、ＣＡＳ＃７８２７６−６６−１）、ジアセタム(Diacetam)−５（ＧＴＰＺＡＢギギエナ・ツルダ(Gigiena Truda)、ＵＳＳＲ、ＣＡＳ＃７６５０５−５８−３）、ウバソルブ(Uvasorb)−ＨＡ８８（３Ｖシグマ社(3V Sigma)、ＣＡＳ＃１３６５０４−９６−６）、グッドライト(Goodrite)ＵＶ−３０３４（ビーエフ・グッドリッチ・ケミカル社(BF Goodrich Chemical Co.)、ＣＡＳ＃７１０２９−１６−８）、グッドライトＵＶ−３１５０（ビーエフ・グッドリッチ・ケミカル社、ＣＡＳ＃９６２０４−３６−３）、グッドライトＵＶ−３１５９（ビーエフ・グッドリッチ・ケミカル社、ＣＡＳ＃１３０２７７−４５−１）、サンデュボル(Sanduvor)３０５０（クラリアント社、ＣＡＳ＃８５０９９−５１−０）、サンデュボルＰＲ−３１（クラリアント社、ＣＡＳ＃１４７７８３−６９−５）、ＵＶチェック(UV Check)ＡＭ８０６（フェロ社(Ferro Corp.)、ＣＡＳ＃１５４６３６−１２−１）、スミソルブ(Sumisorb)ＴＭ−０６１（住友化学(Sumitomo Chemical Company)、ＣＡＳ＃８４２１４−９４−８）、スミソルブＬＳ−０６０（住友化学、ＣＡＳ＃９９４７３−０８−２）、ウバシル２９９ＬＭ（グレートレイクス・ケミカル社、ＣＡＳ＃１６４６４８−９３−５）、ウバシル２９９ＨＭ（グレートレイクス・ケミカル社、ＣＡＳ＃１６４６４８−９３−５）、ナイロスタブ(Nylostab)Ｓ−ＥＥＤ（クラリアント社、ＣＡＳ＃４２７７４−１５−２）である。追加の好ましいヒンダードアミン光安定剤は、「プラスチック添加物ハンドブック(Plastic Additives Handbook)」第５版（Ｈａｎｓｅｒ  Ｇａｒｄｎｅｒ  Ｐｕｂｌｉｃａｔｉｏｎｓ，Ｉｎｃ．、米国オハイオ州シンシナティ(Cincinnati)、２００１年刊）に列挙されている。
【００４４】
前記の式（２）、（３）、（７）、（８）、（９）、（１２）、（１３）、（１４）、（１５）、（１６）、（１７）、（１８）、（１９）及び（２０）を有するヒンダードアミン光安定剤は、好ましい塩基性化合物を表す。チマッソルブ９４４（チバ・スペシャルティー・ケミカルズ社、ＣＡＳ＃７１８７８−１９−８）、サイアソルブＵＶ−３５２９（サイテック・インダストリーズ社、ＣＡＳ＃１９３０９８−４０−７）、チマッソルブ１１９（チバ・スペシャルティー・ケミカルズ社、ＣＡＳ＃１０６９９０−４３−６）及びチヌービン７７０（チバ・スペシャルティー・ケミカルズ社、ＣＡＳ＃５２８２９−０７−９）並びにこれらの任意の均等物が、好ましい塩基性化合物の特別の例である。塩基性窒素化合物の更に好ましいグループは、前記の式（２）、（３）、（７）、（８）、（９）、（１２）、（１３）、（１４）、（１６）、（１７）、（１８）及び（１９）（式中、基Ｒ10は、水素又はＣ1〜Ｃ22アルキルである）並びに式（１５）（Ｒ15及びＲ16の少なくとも１個は、基Ａ（式中、基Ｒ10は、水素又はＣ1〜Ｃ22アルキルである）を表す）を有するヒンダードアミン光安定剤である。最も好ましいものは、分子量が約１０００よりも大きい高分子量ＨＡＬＳ、例えば、サイアソルブＵＶ−３５２９（サイテック・インダストリーズ社、ＣＡＳ＃１９３０９８−４０−７）である。最も好ましいＨＡＬＳは、前記の式（１２）（式中、Ｒ6＝Ｒ7＝Ｒ8＝Ｒ9＝Ｒ10＝メチルであり、（Ｒ3）（Ｒ4）Ｎ−は一団となって、モルホリノを表し、Ｌ1はＣ1〜Ｃ6アルキレンであり、そしてＺは１〜６である）に相当する。
【００４５】
本発明の好ましい紫外線吸収剤は、（２２）、（２４）、（２５）及び（２６）の式を有するものである。本発明の更に好ましい紫外線吸収剤は、式（２５）に相当するものである。更に特に、式（２５）を有する紫外線吸収剤は、好ましくは、Ｒ33、Ｒ34、Ｒ35、Ｒ36、Ｒ37、Ｒ38＝水素であり、そしてＲ39＝−ＯＲ22である式を有する。
【００４６】
好ましいフェノール系酸化防止剤は、式（３２）に相当するものである。更に特に、式（３２）を有するフェノール系酸化防止剤は、Ｎ３＝４、Ｒ22＝Ｒ34＝−Ｃ（ＣＨ3）3そしてＹ1＝−ＣＯＯ−である式を有する。
【００４７】
成分（Ａ）のポリエステルには、一般的な重合技術によって、１種又はそれ以上のジオール及び１種又はそれ以上のジカルボン酸又はそのエステル形生成均等物、例えばジカルボン酸エステルから製造された、直鎖で熱可塑性で結晶性又は無定形のポリエステルが含まれる。このポリエステルは、通常、成形又は繊維グレードであり、２５℃で６０／４０重量比のフェノール／テトラクロロエタン中で測定された、約０．４〜約１．２ｄＬ／ｇのインヘレント粘度（Ｉ．Ｖ．）を有する。成分（Ａ）の典型的なポリエステルは、
（１）少なくとも５０モル％の、テレフタル酸残基、１，４−シクロヘキサンジカルボン酸残基又はこれらの混合物からなる二酸残基及び
（２）少なくとも５０モル％の、エチレングリコール残基、シクロヘキサンジメタノール残基又はこれらの混合物からなるジオール残基
からなる（但し、二酸残基の合計は、１００モル％に等しく、そしてジオール残基の合計はまた、１００モル％に等しい）。成分（Ａ）のポリエステルには、典型的に、約２００ｐｐｍｗ以下の金属不純物、例えば、１０〜２００ｐｐｍｗのＴｉ、Ｃｏ及び／又はＭｎ残渣が含有されている。
【００４８】
成分（Ａ）ポリエステルのジオール残基は、下記のジオール、即ち、２，６−デカヒドロナフタレンジメタノール、エチレングリコール、１，４−シクロヘキサンジメタノール、１，２−プロパンジオール、１，３−プロパンジオール、１，４−ブタンジオール、２，２−ジメチル−１，３−プロパンジオール、１，６−ヘキサンジオール、１，２−シクロヘキサンジオール、１，４−シクロヘキサンジオール、１，２−、１，３−及び１，４−シクロヘキサンジメタノール、２，２，４，４−テトラメチル−１，３−シクロブタンジオール、ビス［４−（２−ヒドロキシエトキシ）フェニル］スルホン、１，４：３，６−ジアンヒドロ−ソルビトール、４，４’−イソプロピリデンジシクロヘキサノール、Ｚ−８−ビス（ヒドロキシメチル）トリシクロ−［５．２．１．０］デカン（但し、Ｚは、３、４又は５を表す）並びに鎖内に１個又はそれ以上の酸素原子を含有するジオール、例えば、ジエチレングリコール、トリエチレングリコール、ジプロピレングリコール、トリプロピレングリコール等の１種又はそれ以上から誘導することができる。一般的に、これらのジオールには、２〜１８個、好ましくは２〜８個の炭素原子が含まれる。シクロ脂肪族ジオールを、それらのシス若しくはトランス立体配置で又は両方の形の混合物として使用することができる。
【００４９】
成分（Ａ）ポリエステルの二酸残基は、種々の脂肪族、脂環式及び芳香族ジカルボン酸から誘導することができる。それから二酸残基を得ることができるジカルボン酸の例には、２，６−デカヒドロナフタレンジカルボン酸、テレフタル酸、イソフタル酸、１，４−シクロヘキサンジカルボン酸、１，３−シクロヘキサンジカルボン酸、コハク酸、グルタル酸、アジピン酸、セバシン酸、１，１２−ドデカンジオン酸、２，６−ナフタレンジカルボン酸等が含まれる。これらの二酸残基は、ジカルボン酸又はそれらのエステル形成性誘導体、例えばジカルボン酸のエステル、例えばジカルボン酸ジメチルエステル、酸ハライド及びある場合には無水物から得ることができる。
【００５０】
本発明の状況で形成されるポリエステルを製造する際に、１種又はそれ以上の分岐剤も有用であろう。必要ではないけれども、任意の分岐剤が、ポリエステル成分（Ａ）内に、５モル％よりも少ない量で存在する（但し、ジカルボン酸成分の全モル％は、１００モル％に等しく、そしてジオール成分の全モル％は、１００モル％に等しい）ことが好ましい。分岐剤は、ポリエステルの酸単位部分内に若しくはグリコール単位部分内に枝分かれを与えることができ又はこれはハイブリッドであってもよい。これらの分岐剤の幾つかは、本明細書に於いて既に説明した。しかしながら、このような分岐剤の例示は、多官能性酸、多官能性グリコール及び酸／グリコールハイブリッドである。例には、トリ−又はテトラ−カルボン酸、例えばトリメシン酸、ピロメリト酸及びこれらの低級アルキルエステル並びにテトロール(tetrol)、例えばペンタエリトリトールが含まれる。トリメチロールプロパンのようなトリオール又はジヒドロキシカルボン酸及びヒドロキシジカルボン酸並びに誘導体、例えばヒドロキシテレフタル酸ジメチル等も、本発明の状況に於いて有用である。トリメリト酸無水物が好ましい分岐剤である。分岐剤は、ポリエステル自体を枝分かれさせるために又は本発明のポリエステル／ポリカーボネートブレンドを枝分かれさせるために使用することができる。
【００５１】
ポリエステル成分（Ａ）には、約３０〜１００モル％の１，４−シクロヘキサンジメタノール残基が含有されている（但し、ポリエステルのジオール残基の全モルパーセンテージは、１００モル％に等しい）ことが好ましい。この態様に於いて、ポリエステル成分（Ａ）には、０〜約７０モル％のエチレングリコール残基が含有されていることも好ましい。この態様に於いて、存在する二酸残基はどのような二酸から誘導されてもよいけれども、二酸残基には、テレフタル酸、イソフタル酸及び／又は１，４−シクロヘキサンジカルボン酸残基が含有されていることが好ましい。テレフタル酸残基が存在するとき、ポリエステル成分（Ａ）は、約６５〜１００モル％のテレフタル酸残基及び約０〜３５モル％のイソフタル酸残基からなる。
【００５２】
従って、好ましいポリエステルの一グループは、２５℃で６０／４０重量比のフェノール／テトラクロロエタン中で測定された、約０．４〜１．２、好ましくは０．４〜０．８ｄＬ／ｇのインヘレント粘度を有し、そして
（１）約８０〜１００モル％のテレフタル酸残基及び約０〜２０モル％のイソフタル酸残基からなる二酸残基並びに
（２）約４０〜１００モル％、好ましくは５５〜８０モル％の１，４−シクロヘキサンジメタノール残基及び０〜約６０モル％、好ましくは約２０〜４５モル％のエチレングリコール残基からなるジオール残基
からなる（但し、二酸残基の合計は、１００モル％に等しく、そしてジオール残基の合計はまた、１００モル％に等しい）。
【００５３】
好ましいポリエステルの他のグループは、２５℃で６０／４０重量比のフェノール／テトラクロロエタン中で測定された、約０．４〜１．２、好ましくは約０．４〜０．８ｄＬ／ｇのインヘレント粘度を有し、そして
（１）約６５〜８３モル％、好ましくは約７０〜８０モル％のテレフタル酸残基及び約３５〜１７モル％、好ましくは３０〜２０モル％のイソフタル酸残基からなる二酸残基並びに
（２）約８０〜１００モル％、好ましくは９０〜１００モル％の１，４−シクロヘキサンジメタノール残基及び約０〜約２０モル％、好ましくは０〜１０モル％のエチレングリコール残基からなるジオール残基
からなる（但し、二酸残基の合計は、１００モル％に等しく、そしてジオール残基の合計はまた、１００モル％に等しい）。
【００５４】
好ましいポリエステルの更に他のグループは、２５℃で６０／４０重量比のフェノール／テトラクロロエタン中で測定された、約０．４〜１．２、好ましくは約０．４〜０．８ｄＬ／ｇのインヘレント粘度を有し、そして
（１）約８０〜１００モル％、更に好ましくは９０〜１００モル％の１，４−シクロヘキサンジカルボン酸残基及び約０〜２０モル％のからなる二酸残基並びに
（２）約８０〜１００モル％、好ましくは９０〜１００モル％の１，４−シクロヘキサンジメタノール残基及び約０〜約２０モル％、好ましくは０〜１０モル％のエチレングリコール残基からなるジオール残基
からなる（但し、二酸残基の合計は、１００モル％に等しく、そしてジオール残基の合計はまた、１００モル％に等しい）。
【００５５】
更に他の好ましい態様に於いて、ポリエステルは、２５℃で６０／４０重量比のフェノール／テトラクロロエタン中で測定された、約０．４〜１．２、好ましくは約０．４〜０．８ｄＬ／ｇのインヘレント粘度を有し、そして
（１）約８０〜１００モル％、更に好ましくは９０〜１００モル％のテレフタル酸残基及び約０〜２０モル％、更に好ましくは０〜１０モル％のイソフタル酸残基からなる二酸残基並びに
（２）約２５〜３７モル％、好ましくは２８〜３４モル％の１，４−シクロヘキサンジメタノール残基及び約７５〜約６３モル％、好ましくは約７２〜６６モル％のエチレングリコール残基からなるジオール残基
からなる（但し、二酸残基の合計は、１００モル％に等しく、そしてジオール残基の合計はまた、１００モル％に等しい）。
【００５６】
直鎖ポリエステルは、当該技術分野で公知のポリエステル形成手順及び条件に従って製造することができる。例えば、１種又はそれ以上のジカルボン酸、好ましくは芳香族ジカルボン酸又はそれらのエステル形成性誘導体と、１種又はそれ以上のジオールとの混合物を、エステル化触媒及び／又はポリエステル化触媒の存在下で、約１５０〜約３５０℃の範囲内の温度及び大気圧〜約０．２トールの範囲内の圧力で加熱することができる。通常、ジカルボン酸又はそれらの誘導体は、大気圧及び特定された範囲の下端の温度で、ジオール（群）によってエステル化又はエステル交換反応される。次いで、過剰のジオールを混合物から除去しながら、温度を上昇させそして圧力を低下させることによって、重縮合を実施する。ポリエステル縮合のための好ましい温度範囲は、約２６０〜約３００℃である。
【００５７】
ポリエステル縮合のための典型的な触媒及び触媒系は、当該技術分野で公知である。例えば、米国特許第４，０２５，４９２号明細書、米国特許第４，１３６，０８９号明細書、米国特許第４，１７６，２２４号明細書、米国特許第４，２３８，５９３号明細書及び米国特許第４，２０８，５２７号明細書（参照して本明細書に含める）に開示されている触媒が、これに関して適しているように思われる。更に、Ｒ．Ｅ．Ｗｉｌｆｏｎｇ、Ｊｏｕｒｎａｌ  ｏｆ  Ｐｏｌｙｍｅｒ  Ｓｃｉｅｎｃｅ、第５４巻、第３８５頁（１９６１年）には、ポリエステル縮合反応で有用である典型的な触媒が記載されている。最も好ましい触媒は、チタン、マンガン及びコバルトの錯体である。リン含有分子は、金属触媒に加えて添加できることが理解される。触媒としてアンチモン又はその金属錯体を使用するポリマー組成物は、リン含有分子、例えば亜リン酸又は亜リン酸の塩、例えば本発明の成分（Ｂ）の塩を、溶融ブレンド及び押し出しの間に添加することによって、不適切に黒色になるであろう。
【００５８】
本明細書で使用されるとき、用語「ポリカーボネート」は、式：
【００５９】
【化１７】
2006519916.tif 000018
【００６０】
（式中、Ｙは、式ＨＯ−Ｙ−ＯＨのジヒドロキシ芳香族化合物又はジヒドロキシ脂肪族化合物から誘導される二価の芳香族基又は脂肪族基である）
の繰り返し単位又は残基からなるポリカーボネートを包含する。典型的なジヒドロキシ芳香族化合物は、ビスフェノールＡとしても知られている２，２−ビス−（４−ヒドロキシフェニル）プロパン、ビス（４−ヒドロキシフェニル）メタン、２，２−ビス（４−ヒドロキシ−３−メチルフェニル）プロパン、４，４−ビス（４−ヒドロキシフェニル）ヘプタン、２，２−（３，５，３’，５’−テトラクロロ−４，４’−ジヒドロキシフェニル）プロパン、２，２−（３，５，３’，５’−テトラブロモ−４，４’−ジヒドロキシフェニル）プロパン、３，３’−ジクロロ−３，３’−ジクロロ−４，４’−ジヒドロキシジフェニル）メタン、２，２’−ジヒドロキシフェニルスルホン及び２，２’−ジヒドロキシフェニルスルフィドである。最も好ましくは、ＨＯ−Ｙ−ＯＨは、２，２−ビス−（４−ヒドロキシフェニル）プロパンであり、この場合、ポリカーボネートは「ビスフェノールＡポリカーボネート」である。ジヒドロキシ脂肪族化合物の例には、１，４−シクロヘキサンジメタノール、１，２−プロパンジオール、１，３−プロパンジオール、１，４−ブタンジオール、２，２−ジメチル−１，３−プロパンジオール、１，６−ヘキサンジオール、２，６−デカヒドロナフタレンジメタノール、１，２−シクロヘキサンジオール、１，４−シクロヘキサンジオール、１，２−シクロヘキサンジメタノール、１，３−シクロヘキサンジメタノール、イソソルビド、４，４’−イソプロピリデンジシクロヘキサノール、２，２，４，４−テトラメチルシクロブタン−１，２−ジオール、Ｚ，８−ビス（ヒドロキシメチル）トリシクロ−［５．２．１．０］デカン（但し、Ｚは、３、４又は５を表す）並びに鎖内に１個又はそれ以上の酸素原子を含有するジオール、例えば、ジエチレングリコール、トリエチレングリコール、ジプロピレングリコール、トリプロピレングリコール等が含まれる。一般的に、これらのジオールには、２〜１８個、好ましくは２〜８個の炭素原子が含まれる。シクロ脂肪族ジオールを、それらのシス若しくはトランス立体配置で又は両方の形の混合物として使用することができる。枝分かれしたポリカーボネートも、本発明に於いて有用である。
【００６１】
本発明の上記の態様の成分（Ｄ）を構成するポリカーボネートは、公知の手順に従って、ジヒドロキシ芳香族化合物をカーボネート前駆体、例えばホスゲン、ハロホルメート(haloformate)又はカーボネートエステル、分子量調節剤、酸受容体及び触媒と反応させることによって製造することができる。ポリカーボネートの製造方法は、当該技術分野で公知であり、例えば、特許文献９（引用により本明細書に含める）に記載されている。
【００６２】
適当なカーボネート前駆体の例には、臭化カルボニル、塩化カルボニル及びこれらの混合物；炭酸ジフェニル；ジ（ハロフェニル）カーボネート、例えばジ（トリクロロフェニル）カーボネート、ジ（トリブロモフェニル）カーボネート等；ジ（アルキルフェニル）カーボネート、例えばジ（トリル）カーボネート；ジ（ナフチル）カーボネート；ジ（クロロナフチル）カーボネート又はこれらの混合物並びに二価フェノールのビス−ハロホルメートが含まれる。
【００６３】
適当な分子量調節剤の例には、フェノール、シクロヘキサノール、メタノール、アルキル化フェノール、例えばオクチルフェノール、パラ−第三級ブチル−フェノール等が含まれる。好ましい分子量調節剤はフェノール又はアルキル化フェノールである。
【００６４】
酸受容体は、有機又は無機酸受容体であってよい。適当な有機酸受容体は第三級アミンであり、これには、ピリジン、トリエチルアミン、ジメチルアニリン、トリブチルアミン等のような物質が含まれる。無機酸受容体は、アルカリ金属又はアルカリ土類金属の、水酸化物、炭酸塩、重炭酸塩又はリン酸塩であってよい。
【００６５】
使用することができる触媒は、典型的に、モノマーとホスゲンとの重合を助けるものである。適当な触媒には、第三級アミン、例えばトリエチルアミン、トリプロピルアミン、Ｎ，Ｎ−ジメチルアニリン、第四級アンモニウム化合物、例えばテトラエチルアンモニウムブロミド、セチルトリエチルアンモニウムブロミド、テトラ−ｎ−ヘプチルアンモニウムヨージド、テトラ−ｎ−プロピルアンモニウムブロミド、テトラメチルアンモニウムクロリド、テトラメチルアンモニウムヒドロキシド、テトラ−ｎ−ブチルアンモニウムヨージド、ベンジルトリメチルアンモニウムクロリド並びに第四級ホスホニウム化合物、例えばｎ−ブチルトリフェニルホスホニウムブロミド及びメチルトリフェニルホスホニウムブロミドが含まれる。
【００６６】
成分（Ｄ）のポリカーボネートは、また、米国特許第３，１６９，１２１号明細書、米国特許第３，２０７，８１４号明細書、米国特許第４，１９４，０３８号明細書、米国特許第４，１５６，０６９号明細書、米国特許第４，４３０，４８４号明細書、米国特許第４，４６５，８２０号明細書及び米国特許第４，９８１，８９８号明細書（これらの全てを引用により本明細書に含める）に記載されているもののようなコポリエステルカーボネートであってよい。
【００６７】
本発明に於いて有用であるコポリエステルカーボネートは市販されている。これらは、典型的に、少なくとも１種のジヒドロキシ芳香族化合物と、ホスゲン及び少なくとも１種のジカルボン酸クロリド、特にイソフタロイルクロリド、テレフタロイルクロリド又は両方の混合物との反応によって得られる。
【００６８】
ポリエステル成分（Ａ）のポリカーボネート成分（Ｄ）に対する比は、本発明の重要な特徴ではなく、本発明の個々の実施者によって決定することができる。典型的に、ポリエステル（Ａ）のポリカーボネート（Ｄ）に対する重量比は、約９９：１〜約１：９９、好ましくは約７５：２５〜約２５：７５、最も好ましくは約７５：２５〜約５０：５０の範囲内であろう。
【００６９】
本発明は、改良された色を示す、ポリエステル及びポリエステルとポリカーボネートとのブレンドを提供する。如何なる特別の理論にも結び付けるものではないが、色に於ける改良は、ポリエステル中での金属触媒残渣の失活の結果であろう。金属触媒残渣、例えばＴｉ、Ｍｎ及びＣｏ残渣（又は残基）は、ポリカーボネート中、多数の紫外線吸収剤の構造中に見出されるもののようなフェノール性単位及び全てのフェノール系酸化防止剤と、着色した錯体を形成することができると信じられる。適当な塩基性有機化合物の酸性リン含有化合物塩［成分（Ｂ）］は、金属触媒残渣を失活させ、それによって着色した金属−フェノール錯体の生成を防止し、そしてポリエステルとポリカーボネートとの間のエステル交換反応を抑制することができる。
【００７０】
本発明の他の態様は、
（Ａ）少なくとも１種のジオールと少なくとも１種のジカルボン酸又はそのジアルキルエステルとの、金属触媒の存在下での反応によって製造された少なくとも１種のポリエステル及び
（Ｂ）このポリエステルの全重量基準で、約１０重量％以下、好ましくは約５〜１０重量％の、１種又はそれ以上の酸性リン含有化合物と１種又はそれ以上の窒素を含有する塩基性有機化合物との反応によって製造された少なくとも１種の塩
からなるポリマーコンセントレートである。
【００７１】
本発明の組成物には、また、（Ｅ）水、（Ｆ）着色剤及び顔料、例えば、有機着色剤、無機着色剤及び白色顔料、例えばＴｉＯ2、ＺｎＯ及びバライタ、（Ｇ）他の添加物、例えば、耐衝撃性改良剤、可塑剤、ハロゲン化難燃剤、充填材、非ハロゲン化難燃剤、相乗剤、加工助剤、ホスファイト安定剤、ホスホナイト安定剤及び当業者に公知の他の安定剤並びに（Ｈ）リサイクルしたポリマーからなる群から選択された、１種又はそれ以上の化合物が含有されていてよい。
【００７２】
用語「フェノール系酸化防止剤」及び「ヒンダードフェノール」は、当業者に公知である一次酸化防止剤であり、「プラスチック添加物ハンドブック」第５版（Ｈａｎｓｅｒ  Ｇａｒｄｎｅｒ  Ｐｕｂｌｉｃａｔｉｏｎｓ，Ｉｎｃ．、米国オハイオ州シンシナティ、２００１年刊）（その全部を参照して本明細書に含める）の第９８−１０８頁に列挙されている構造によって表すことができる。幾つかの一般的なフェノール系酸化防止剤は下記の通りである。イルガノックス(Irganox)１０１０（チバ・スペシャルティー・ケミカルズ社、ＣＡＳ＃６６８３−１９−８）、イルガノックス１３３０（チバ・スペシャルティー・ケミカルズ社、ＣＡＳ＃１７０９−７０−２）及びイルガノックス３１１４（チバ・スペシャルティー・ケミカルズ社、ＣＡＳ＃２７６７６−６２−６）、イルガノックス１０１０が好ましい。
【００７３】
用語「ホスファイト安定剤」及び「ホスホナイト安定剤」は、当業者に公知である二次酸化防止剤であり、「プラスチック添加物ハンドブック」第５版（Ｈａｎｓｅｒ  Ｇａｒｄｎｅｒ  Ｐｕｂｌｉｃａｔｉｏｎｓ，Ｉｎｃ．、米国オハイオ州シンシナティ、２００１年刊）（その全部を引用により本明細書に含める）の第１０９〜１１２頁に列挙されている構造によって表すことができる。幾つかの一般的なホスファイト安定剤は下記の通りである。ウルトラノックス(Ultranox)６２６（ジーイー・スペシャルティー・ケミカルズ社(GE Specialty Chemicals)、ＣＡＳ＃２６７４１−５３−７）、イルガフォス(Irgafos)１６８（チバ・スペシャルティー・ケミカルズ社、ＣＡＳ＃３１５７０−０４−４）、ウエストン(Weston)６１９（ジーイー・スペシャルティー・ケミカルズ社、ＣＡＳ＃３８０６−３４−６）及びドバーホス(Doverphos)Ｓ−９２２８（ドバー・ケミカルズ社(Dover Chemicals)、ＣＡＳ＃１５４８６２−４３−８）。
【００７４】
用語「ハロゲン化難燃剤」は、ポリマー組成物の燃焼性を低下させるような方法で作用する、下記のもの、即ちフッ素、塩素、臭素及びヨウ素の１種又はそれ以上を含有することができる化合物として定義される。臭素化ポリカーボネート、臭素化ポリスチレン等のような臭素を含有する化合物が更に好ましい。
【００７５】
リン含有酸と適当な塩基性有機化合物との塩は、ポリエステル成分（Ａ）中に存在する金属触媒残渣を実質的に失活させて、この残渣（又は残基）が、ＵＶ吸収剤との着色した錯体を形成するその能力を失うようにすると信じられる。本明細書に於いて定義されたような、リン含有酸と適当な塩基性有機化合物との塩は、市販のホスファイト、亜リン酸、リン酸及びポリリン酸の加水分解生成物のあるものに対して比較したとき、プロセス装置に対する腐食の量を減少させ、それによってポリマー組成物の色を改良し、そしてプロセス装置の寿命を改良することができる。
【００７６】
本発明によって提供される組成物は、厚手シート、押出シート用のキャップ層、押出フィルム用のキャップ層、熱成形可能なシート製品、射出成形製品、薄手フィルム、厚手フィルム、薄手フィルムを使用して製造された物品、厚手フィルムを使用して製造された物品、厚手シートを使用して製造された物品、多層フィルム、ツインウォールシート(twin-wall sheet)、トリプルウォールシート等の特性を改良するために有用である。
【００７７】
硫酸及び亜硫酸も、本明細書に開示された窒素含有化合物と共に、ＵＶ吸収剤及び／又はフェノール系酸化防止剤を含有するポリエステル及びポリエステル−ポリカーボネート組成物の色を改良することで有効である塩を作るであろう。典型的に、この色に於ける改良は、本発明に従ってリン酸又は亜リン酸のようなリン含有酸を使用して製造した塩について観察されることのように劇的ではない。
【実施例】
【００７８】
本発明は、その好ましい態様の下記の実施例によって更に示すことができるが、これらの実施例は、単に例示の目的のために含められ、他の方法で特に示されない限り本発明の範囲を限定することを意図するものではないことはいうまでもない。他の方法で示されない限り、全ての重量パーセンテージは、ポリマー組成物の全重量基準であり、そして全ての分子量は、重量平均分子量である。また、全てのパーセンテージは、他の方法で示されない限り重量基準である。
【００７９】
実験条件：４個のポリマー組成物を評価した。ポリカーボネートはビスフェノールＡであった。ポリエステルＡは、約０．７４のインヘレント粘度を有し、そして約１００ｐｐｍｗのチタン金属を含有する、７４モル％のテレフタル酸残基、２６モル％のイソフタル酸残基及び１００モル％の１，４−シクロヘキサンジメタノール残基からなっており、ポリエステルＢは、約０．７４のインヘレント粘度を有し、約１２ｐｐｍｗのチタン金属、４５ｐｐｍｗのマンガン金属及び７０ｐｐｍｗの、リン酸エステル（メルポル(Merpol)Ａ）の形でのリンを含有する、１００モル％のテレフタル酸残基、６９モル％のエチレングリコール残基及び３１モル％の１，４−シクロヘキサンジメタノール残基からなっていた。全てのポリエステル−ポリカーボネート組成物は、（１）ポリエステルＡ、（２）バイエル社(Bayer)によってポリカーボネートとして供給されたビスフェノールＡポリカーボネートの５０／５０重量ブレンド及び（３）実施例で特定された添加剤を、中間混合スクリューを取り付けた１８ｍｍ二軸スクリュー押出機（エイピーヴィ・ケミカル・マシナリー社(APV Chemical Machinery Inc.)、ミシガン州サギノー(Saginaw)４８６０１）を使用して押し出すことによって製造した。全てのゾーン温度は、２５０℃に設定したゾーン１以外は２７５℃に設定した。入口ポートを循環水によって冷却し、スクリュー速度を２００回転／分（ｒｐｍ）に設定した。アキュ−レイト(Accu-Rate)（アキュ−レイト社(ACCU-RATE Inc.)、ウイスコンシン州ホワイトウォーター(Whitewater)）乾燥材料供給機を使用して、ポリマー及び添加剤を、３．０の設定添加速度で押出機の中に供給した。押し出されたロッドを、１．３７メートル（４．５フィート）長さの氷−水浴を通過させることによって冷却し、次いで５〜８の速度に設定したベルリン・ペレタイザー（ザ・ベルリン社(The Berlyn Corp.)、マサチューセッツ州ウースター(Worcester)）を使用して細断した。全ての添加剤を、他の方法で記載しない限り、「バッグブレンド」（袋の中で材料を一緒に振盪すること）によって、ポリエステル及びポリカーボネートと混合した。ポリエステルを、真空オーブン（モデル５８５１、ナショナル・アプライアンス社(National Appliance Company)、オレゴン州ポートランド(Portland)）内で、７０℃で１２０トール圧力で乾燥窒素を僅かに入れて、ほぼ２４時間乾燥させた。ポリカーボネートを、真空オーブン（モデル５８４０、ナショナル・アプライアンス社、オレゴン州ポートランド）内で、１００℃で１２０トールで乾燥窒素を僅かに入れて、約２４時間乾燥させた。コンセントレートを、ポリマー及び添加剤のブレンドから製造し、次いでポリエステルを乾燥させたのと同じ条件下で乾燥させた。ポリマーの全部を、真空オーブン内で窒素下で、使用する約５分前まで貯蔵し、次いで「バッグブレンド」し、そして供給機に添加した。押出機が適切にパージされたことを確保するために、最初の５分間の押出物を集めなかった。添加剤の同じ混合物の複数の濃度のものが押し出されたとき、添加剤のより低い濃度のものが、常に最初に押し出された。押出機を、少なくとも３００ｇのポリエステル／ポリカーボネートブレンドの１：１混合物でパージした後、次の添加剤を評価した。添加剤として水を使用したとき、水は、押出の約３時間前に、全ての他の添加剤（群）と一緒に、乾燥したポリマーペレットに添加した。
【００８０】
ポリマーペレットの色は、ハンター・アソシエーツ・ラボラトリー社(Hunter Associates Laboratory Inc.)、バージニア州レストン(Reston)によって製造された、ハンターラボ・ウルトラスキャン比色計(HunterLab UltraScan Colorimeter)を使用して、一般的な方法で決定する。この器械は、ハンターラボ・ユニバーサル・ソフトウエア（バージョン３．８）を使用して操作する。この器械の較正及び操作は、ハンターラボ使用者マニュアルに従い、ユニバーサル・ソフトウエアによって大部分指示される。任意の比色計で結果を再現するために、この器械をその取扱説明書に従って運転し、下記の試験パラメーターを使用する。即ち、Ｄ６５光源（昼光６５００°Ｋ色温度）、反射率モード、大面積視野、反射含有、ＣＩＥ１０°観察者、出力は、ＣＩＥ  Ｌ★、ａ★、ｂ★である。ペレットを、深さ２５ｍｍ、幅及び高さ５５ｍｍであるホルダー内に置く。ホルダーは、１個の側に窓を有し黒色である。試験の間に、ホルダーの透明な側を、反射率モードで試験するとき通常行われるように、比色計の反射率ポートで保持する。正のｂ★値に於ける増加は黄色度を示し、一方、ｂ★の数値に於ける減少は、黄色度に於ける減少を示す。色測定及び実施は、「実用色測定(Practical Color Measurement)」、ウィリー社(Wiley)、ニューヨーク、第３９〜５６頁及び第９１〜９８頁（１９９４年）に、Ａｎｎｉ  Ｂｅｒｇｅｒ−Ｓｃｈｕｎｎによって、一層詳細に検討されている。
【００８１】
ポリエステル−ポリカーボネート組成物中のポリエステル部分及びポリカーボネート部分の分子量は、ゲル浸透クロマトグラフィーを使用して決定した。サンプルは、ブレンドのそれぞれの成分について別々に分析した。それぞれのサンプルを調製し、ポリエステル方法を使用して１回分析し、次いで、ポリカーボネート方法を使用して調製し、そして分析した。
【００８２】
ポリエステル方法：１０ｍｇのサンプルを、１０ｍＬの定容フラスコに添加し、続いて２０マイクロリットルのトルエン（フローマーカーとして）を添加し、次いで塩化メチレン及びヘキサフルオロイソプロパノールの共沸混合物によって、１０ｍＬの体積にまで希釈した。攪拌棒を添加し、この混合物を、攪拌プレート上で完全に溶解するまで攪拌した。このサンプルを、パーキン−エルマー(Perkin-Elmer)シリーズ２００ＬＣバイナリーポンプを使用して１．０ｍＬ／分の流量で、１０マイクロリットル注入ループを使用するパーキン−エルマーＩＳＳ２００オートサンプラーによって分析した。検出器は、２８５ｎｍで設定したパーキン−エルマーＬＣ−９５  ＵＶ／Ｖｉｓ検出器であった。カラムは、ポリマー・ラボラトリーズ社(Polymer Laboratories)からのＰｌｇｅｌ５ミクロンガード及びミックスドＣ(Mixed C)である。ポリスチレン較正は、１６２〜３，２２０，０００の範囲内のポリマー・ラボラトリーズ社からの１５狭分子量ポリスチレン標準物質からなる。万能較正パラメーターは、ＰＳ，Ｋ＝０．１２７８、ａ＝０．７０８９；ＰＣＴ  Ｋ＝０．２３５７、ａ＝０．８４０５であった。万能較正パラメーターは、光散乱によって予めキャラクタリゼーションされた一組５個のＰＣＴサンプルについて正しい重量平均分子量を得るために線形回帰によって決定した。
【００８３】
ポリカーボネート方法：サンプルを、それが白色に変わるまでプレスして、表面積を増加させ、次いでテトラヒドロフラン（ＴＨＦ）溶媒中に浸漬して、サンプルからポリカーボネートを浸出させた。１０ｍｇのサンプルを、１０ｍＬの定容フラスコに添加し、続いて２０マイクロリットルのトルエン（フローマーカーとして）を添加し、次いで未安定化ＴＨＦによって、１０ｍＬの体積にまで希釈した。攪拌棒を添加し、この混合物を、攪拌プレート上で一夜攪拌した。このサンプルを、パーキン−エルマーＬＣ２５０バイナリーポンプを使用して１．０ｍＬ／分の流量で、２０マイクロリットル注入ループを使用するパーキン−エルマーＬＣ６００オートサンプラーによって分析した。検出器は、２６５ｎｍで設定したパーキン−エルマーＬＣ−２３５フォトダイオードアレイ検出器であった。カラムは、ポリマー・ラボラトリーズ社からのＰｌｇｅｌ５ミクロンガード、ミックスドＣ及びオリゴポア(Oligopore)カラムである。ポリスチレン較正は、１６２〜３，２２０，０００の範囲内のポリマー・ラボラトリーズ社からの１５狭分子量ポリスチレン標準物質からなる。万能較正パラメーターは、ＰＳ，Ｋ＝１４．０００、ａ＝０．７０００；ＰＣ  Ｋ＝３９．９００、ａ＝０．７０００であった。ＴＨＦ中のポリカーボネートについての万能較正パラメーターは、文献から得た。
【００８４】
塩１の製造
機械式攪拌機、サーモカップル、加熱マントル及び添加漏斗を取り付けた、きれいな乾燥した５Ｌの三つ口丸底フラスコに、２００．０ｇのチヌービン７７０及び１．０Ｌのイソプロピルアルコールを添加した。この混合物を３５℃に加熱し、そして均一な溶液が得られるまで攪拌した。きれいな乾燥した２Ｌのビーカーに、６８．１９ｇの亜リン酸及び０．５Ｌのイソプロピルアルコールを添加した。この混合物を、均一な溶液が得られるまで攪拌した。この亜リン酸溶液を添加漏斗に添加し、攪拌した反応容器に、約５０ｍＬ／分の速度で付与した。亜リン酸溶液を添加したとき、固体が生成した。亜リン酸溶液の添加が完結して、攪拌を約３０℃で１時間続けた。この反応混合物を、室温にまで冷却し、そして２Ｌの攪拌ヘプタンを含有する、機械式攪拌機を取り付けた４Ｌのビーカーの中に、この反応混合物を入れることによって、生成物を更に沈殿させた。固体材料を吸引濾過によって集め、５００ｍＬのヘプタンで洗浄し、次いで濾紙上で一夜乾燥させた。この固体ケークを粉々にし、１２インチ×７インチ×２インチのアルミニウムパンの中に入れ、真空オーブン内で、７０℃で約１５ｍｍＨｇで乾燥窒素を僅かに入れながら、２日間乾燥させて、２６１．８９ｇ（理論値の９８％）を得た。
【００８５】
変化する量の塩１を、前記のような３５０ｇのポリエステルＡ又はポリエステルＢからなるポリマーとブレンドし、そしてポリマーの色が改良されたかどうかを決定するために、ＵＶ吸収剤の存在下及び不存在下で、ポリエステルＡ、ポリエステルＢ及びポリカーボネート中で評価した。ＵＶ吸収剤の４個の主な種類のそれぞれから１種のＵＶ吸収剤を評価した。サイアソルブＵＶ−３６３８（構造２６（式中、Ｒ40＝Ｒ41＝水素）と一致すると信じられる構造を有する、ベンゾオキサジン−４−オン）、チヌビン１５７７（構造２５（式中、Ｒ33＝Ｒ34＝Ｒ35＝Ｒ36＝Ｒ37＝Ｒ38＝水素、Ｒ39＝−ＯＣ6Ｈ13）と一致すると信じられる構造を有する、トリアジン）、サイアソルブ５３１（構造２１（式中、Ｒ17＝Ｒ18＝Ｒ19＝Ｒ20＝Ｒ21＝水素、Ｒ19＝−ＯＣ8Ｈ17）と一致すると信じられる構造を有する、ベンゾフェノン）、チヌビン２３４（構造２２（式中、Ｒ26＝水素、Ｒ24＝−Ｃ（ＣＨ3）2−Ｃ6Ｈ5で３’位に位置する、そしてＲ25＝−Ｃ（ＣＨ3）2−Ｃ6Ｈ5で５’位に位置する）と一致すると信じられる構造を有する、ベンゾトリアゾール）。
【００８６】
【表１】
2006519916.tif 000019
【００８７】
表１及び表２に於けるデータは、０．１重量％の塩１を添加すると、ポリエステルＡ及びポリエステルＢのペレットｂ★色が減少することを示している；それぞれ、例１、２及び例１１、１２。ペレットｂ★に於ける更に劇的な減少が、ポリエステルＡ及びポリエステルＢ中にＵＶ吸収剤を含有したサンプルについて見られた。最も劇的な改良は、サイアソルブ５３１と組み合わせて塩１を添加することによって得られた（例７及び例８）。ポリエステルＡへのＵＶ吸収剤の添加は、典型的に、ペレットｂ★に於ける劇的な増加に至ったが、常にではない。塩１をポリエステルＡ及びチヌビン２３４に添加したとき、ペレットｂ★は、チヌビン２３４を単独で添加したときよりも大きかった（例９及び例１０）。この場合に、色に於ける改良は、ペレットａ★色測定に於いて明示された。ポリエステルＢに於ける実施例の全ては、同じ一般的な傾向をたどる。即ち、塩１を、ＵＶ吸収剤を含有するポリエステルＢに添加すると、ペレットａ★又はペレットｂ★色測定に於いて改良をもたらす（例１１〜例２０）。
【００８８】
塩２の製造
機械式攪拌機、サーモカップル、加熱マントル及び添加漏斗を取り付けた、きれいな乾燥した５Ｌの三つ口丸底フラスコに、表４に記載した通りのチヌービン７７０及び１．５Ｌのイソプロピルアルコールを添加した。この混合物を３０℃に加熱し、そして均一な溶液が得られるまで攪拌した。きれいな乾燥した２Ｌのビーカーに、表５に記載した通りの亜リン酸及び１Ｌのイソプロピルアルコールを添加した。この混合物を、均一な溶液が得られるまで攪拌した。この亜リン酸溶液を添加漏斗に添加し、攪拌した反応容器に、約５０ｍＬ／分の速度で付与した。亜リン酸溶液を添加したとき、固体が生成した。亜リン酸溶液の添加が完結して、攪拌を約３０℃で１時間続けた。この反応混合物を、室温にまで冷却し、そして１．５Ｌの急速に攪拌したヘプタンを含有する、（機械式攪拌機を取り付けた）２個の４Ｌのビーカーのそれぞれに、この材料の半分を添加することによって、生成物を更に沈殿させた。固体材料を吸引濾過によって集め、５００ｍＬのヘプタンで洗浄し、次いで濾紙上で一夜乾燥させた。この固体ケークを粉々にし、１２インチ×７インチ×２インチのアルミニウムパンの中に入れ、真空オーブン内で、７０℃で約１５ｍｍＨｇで乾燥窒素を僅かに入れながら、２日間乾燥させて、５２１．１７ｇ（理論値の９７％）を得た。
【００８９】
変化する量の塩２を、前記のような３５０ｇのポリエステルＡ又はポリエステルＢからなるポリマーとブレンドした。０．１重量％の塩２を、ポリエステルＡ及び０．５重量％のイルガノックス１０１０（構造３２（式中、Ｎ３＝４、Ｒ22＝Ｒ34＝−Ｃ（ＣＨ3）3そしてＹ1＝−ＣＯＯ−）と一致する構造を有すると信じられる、フェノール系酸化防止剤）のサンプルに添加することによって、ポリエステルＡよりも良い色を有する材料がもたらされた（表４、例３２及び例３３）。この例は、本明細書中に開示されたリン含有塩の添加によって、フェノール系酸化防止剤を含有するポリエステル組成物の色に於ける改良を得ることができることを示す。
【００９０】
例２１〜２６（表２）についての色データは、ＵＶ吸収剤を含有したポリカーボネートに塩１を添加することによって、同じＵＶ吸収剤を含有したポリカーボネートのサンプルを超えた色改良が得られないことを示す。色改良は、金属触媒残渣を含有するポリカーボネートについて可能であると予想される。
【００９１】
【表２】
2006519916.tif 000020
【００９２】
表３及び表４（例２７〜３１）中のデータは、ＵＶ吸収剤及びフェノール系酸化防止剤を含有するポリエステルＡ及びポリカーボネートのアロイに、塩２を添加することによってもたらされる色（Ｌ★、ａ★及びｂ★）に於ける改良を示す機能をする。ポリエステルＡ及びポリカーボネートの５０／５０ブレンドは、１８．７６のペレットｂ★色及び８．１７のペレットａ★色を有しており、一方、０．１重量％の塩２によって安定化された５０／５０は、３．１２のペレットｂ★色及び−０．３５のペレットａ★色を有していた。また、塩２の添加によって、ペレットＬ★の増加に至った。ＵＶ吸収剤及び塩２を含有したポリカーボネート及びポリエステルＡのブレンドのペレット色（Ｌ★、ａ★及びｂ★）は、ポリカーボネート及びポリエステルＡのブレンドよりも良かった（例２７〜３０、表４）。更に、色（Ｌ★、ａ★及びｂ★）に於ける改良は、未安定化ブレンドに比して、イルガノックス１０１０及び塩２を含有したポリカーボネート及びポリエステルＡのブレンドについて観察された（例２７対例３１、表４）。
【００９３】
【表３】
2006519916.tif 000021
【００９４】
【表４】
2006519916.tif 000022
【００９５】
本発明を、その好ましい態様を特に参照して詳細に説明したが、変形及び修正を本発明の精神及び範囲内で実施できることが理解されるであろう。
【国際調査報告】
2006519916.tif 000085
2006519916.tif 000086
2006519916.tif 000087